(57)【要約】石膏と、シード、鉱酸又はその両方とを含む混合物と少なくとも１つの炭酸塩源とを反応させて、バテライト多形から変換することなく直接カルサイト及び／又はアラゴナイトの形態で沈降炭酸カルシウムを作製することを含む、石膏を沈降炭酸カルシウムへと変換するプロセス。また、ｉ）石膏、ｉｉ）シード、鉱酸又はその両方、ｉｉｉ）硫酸アンモニウム、有機酸又は鉄材料からなる群から選択される少なくとも１つの添加剤を含む混合物を準備することと、混合物と少なくとも１つの炭酸塩源とを反応させて、沈降炭酸カルシウムをバテライトの形態で作製することとを含む、石膏を沈降炭酸カルシウムへと変換するプロセス。これらのプロセスによって形成される所望かつ固有の組成、多形及び結晶サイズ特徴を有する沈降炭酸カルシウム。【選択図】図１
2018502042.tif 000002
【特許請求の範囲】
【請求項１】
以下の少なくとも１つを満たす、バテライト多形を有する沈降炭酸カルシウム：
５ｍ２／ｇ〜７５ｍ２／ｇの範囲のステアリン酸取込み表面積、又は、
０．０３〜３０の範囲の立方度、又は、
７０度〜１１０度の範囲の直角度、又は、
１〜２０の範囲のアスペクト比。
【請求項２】
５ｍ２／ｇ〜７５ｍ２／ｇの範囲のＢＥＴ表面積を更に有する、請求項１に記載のバテライト多形を有する沈降炭酸カルシウム。
【請求項３】
０．１μｍ〜３０μｍの範囲のｄ５０粒径を更に有する、請求項１に記載のバテライト多形を有する沈降炭酸カルシウム。
【請求項４】
２μｍ〜２５μｍの範囲のｄ９０粒径を更に有する、請求項１に記載のバテライト多形を有する沈降炭酸カルシウム。
【請求項５】
０．１μｍ〜４μｍの範囲のｄ１０粒径を更に有する、請求項１に記載のバテライト多形を有する沈降炭酸カルシウム。
【請求項６】
３０〜１００の範囲の峻度（１００×ｄ３０／ｄ７０）を更に有する、請求項１に記載のバテライト多形を有する沈降炭酸カルシウム。
【請求項７】
５４〜９７の範囲のＩＳＯ明度を更に有する、請求項１に記載のバテライト多形を有する沈降炭酸カルシウム。
【請求項８】
０．７〜１０．３の範囲のＤＩＮ黄色度指数を更に有する、請求項１に記載のバテライト多形を有する沈降炭酸カルシウム。
【請求項９】
カルサイト、アラゴナイト及び非晶質炭酸カルシウムからなる群から選択される少なくとも１つの多形を付加的に含む、請求項１に記載のバテライト多形を有する沈降炭酸カルシウム。
【請求項１０】
活性成分の送達部位への送達に使用される前記バテライト多形上又はその中に封入、吸収、吸着又は包埋された活性成分を更に含む、請求項１に記載のバテライト多形を有する沈降炭酸カルシウム。
【請求項１１】
以下のものを含む沈降炭酸カルシウム：
バテライト多形、並びに、
該沈降炭酸カルシウムの総重量に対する重量による、
０．０４重量％超のＦｅ、
０重量％〜３５重量％の範囲のＮＨ４ＯＨ、
０重量％〜４０重量％の範囲の（ＮＨ４）２ＣＯ３、
０重量％〜３５重量％の範囲の（ＮＨ４）２ＳＯ４、
１０重量％〜５０重量％の範囲のＣａＳＯ４、
２重量％〜５０重量％の範囲のＭｇＣＯ３、及び、
５重量％〜１０重量％の範囲のＣａＯ
からなる群から選択される少なくとも１つの不純物。
【請求項１２】
５ｍ２／ｇ〜７５ｍ２／ｇの範囲のＢＥＴ表面積を更に有する、請求項１１に記載の沈降炭酸カルシウム。
【請求項１３】
５ｍ２／ｇ〜７５ｍ２／ｇの範囲のステアリン酸取込み表面積を更に有する、請求項１１に記載の沈降炭酸カルシウム。
【請求項１４】
０．１μｍ〜３０μｍの範囲のｄ５０粒径を更に有する、請求項１１に記載の沈降炭酸カルシウム。
【請求項１５】
２μｍ〜２５μｍの範囲のｄ９０粒径を更に有する、請求項１１に記載の沈降炭酸カルシウム。
【請求項１６】
０．１μｍ〜４μｍの範囲のｄ１０粒径を更に有する、請求項１１に記載の沈降炭酸カルシウム。
【請求項１７】
３０〜１００の範囲の峻度（１００×ｄ３０／ｄ７０）を更に有する、請求項１１に記載の沈降炭酸カルシウム。
【請求項１８】
５４〜９７の範囲のＩＳＯ明度を更に有する、請求項１１に記載の沈降炭酸カルシウム。
【請求項１９】
０．７〜１０．３の範囲のＤＩＮ黄色度指数を更に有する、請求項１１に記載の沈降炭酸カルシウム。
【請求項２０】
カルサイト、アラゴナイト及び非晶質炭酸カルシウムからなる群から選択される少なくとも１つの多形を付加的に含む、請求項１１に記載の沈降炭酸カルシウム。
【請求項２１】
天然炭酸カルシウムの焼成及び消和によって作製されるバテライト多形を有する沈降炭酸カルシウムの作製中に放出される二酸化炭素の量よりも少ない量の二酸化炭素が作製中に放出される、バテライト多形を有する沈降炭酸カルシウム。
【請求項２２】
５ｍ２／ｇ〜７５ｍ２／ｇの範囲のＢＥＴ表面積を有する、請求項２１に記載のバテライト多形を有する沈降炭酸カルシウム。
【請求項２３】
５ｍ２／ｇ〜７５ｍ２／ｇの範囲のステアリン酸取込み表面積を有する、請求項２１に記載のバテライト多形を有する沈降炭酸カルシウム。
【請求項２４】
０．１μｍ〜３０μｍの範囲のｄ５０粒径を有する、請求項２１に記載のバテライト多形を有する沈降炭酸カルシウム。
【請求項２５】
２μｍ〜２５μｍの範囲のｄ９０粒径を有する、請求項２１に記載のバテライト多形を有する沈降炭酸カルシウム。
【請求項２６】
０．１μｍ〜４μｍの範囲のｄ１０粒径を有する、請求項２１に記載のバテライト多形を有する沈降炭酸カルシウム。
【請求項２７】
３０〜１００の範囲の峻度（１００×ｄ３０／ｄ７０）を有する、請求項２１に記載のバテライト多形を有する沈降炭酸カルシウム。
【請求項２８】
５４〜９７の範囲のＩＳＯ明度を有する、請求項２１に記載のバテライト多形を有する沈降炭酸カルシウム。
【請求項２９】
０．７〜１０．３の範囲のＤＩＮ黄色度指数を有する、請求項２１に記載のバテライト多形を有する沈降炭酸カルシウム。
【請求項３０】
カルサイト、アラゴナイト及び非晶質炭酸カルシウムからなる群から選択される少なくとも１つの多形を付加的に含む、請求項２１に記載のバテライト多形を有する沈降炭酸カルシウム。
【請求項３１】
バテライト炭酸カルシウム多形と、第１の量のＦｅと、を含む低カーボンフットプリントを有する沈降炭酸カルシウムであって、
、Ｆｅの前記第１の量が二酸化炭素放出と逆相関し、
Ｆｅの前記第１の量が天然炭酸カルシウムの焼成及び消和によって作製される沈降炭酸カルシウム中に存在するＦｅの第２の量よりも大きい、沈降炭酸カルシウム。
【請求項３２】
Ｆｅの前記第１の量が、前記低カーボンフットプリントを有する沈降炭酸カルシウムの総重量に対して０．０４重量％超である、請求項３１に記載の低カーボンフットプリントを有する沈降炭酸カルシウム。
【請求項３３】
５ｍ２／ｇ〜７５ｍ２／ｇの範囲のＢＥＴ表面積を有する、請求項３１に記載の低カーボンフットプリントを有する沈降炭酸カルシウム。
【請求項３４】
５ｍ２／ｇ〜７５ｍ２／ｇの範囲のステアリン酸取込み表面積を有する、請求項３１に記載の低カーボンフットプリントを有する沈降炭酸カルシウム。
【請求項３５】
０．１μｍ〜３０μｍの範囲のｄ５０粒径を有する、請求項３１に記載の低カーボンフットプリントを有する沈降炭酸カルシウム。
【請求項３６】
２μｍ〜２５μｍの範囲のｄ９０粒径を有する、請求項３１に記載の低カーボンフットプリントを有する沈降炭酸カルシウム。
【請求項３７】
０．１μｍ〜４μｍの範囲のｄ１０粒径を有する、請求項３１に記載の低カーボンフットプリントを有する沈降炭酸カルシウム。
【請求項３８】
３０〜１００の範囲の峻度（１００×ｄ３０／ｄ７０）を有する、請求項３１に記載の低カーボンフットプリントを有する沈降炭酸カルシウム。
【請求項３９】
５４〜９７の範囲のＩＳＯ明度を有する、請求項３１に記載の低カーボンフットプリントを有する沈降炭酸カルシウム。
【請求項４０】
０．７〜１０．３の範囲のＤＩＮ黄色度指数を有する、請求項３１に記載の低カーボンフットプリントを有する沈降炭酸カルシウム。
【請求項４１】
カルサイト、アラゴナイト及び非晶質炭酸カルシウムからなる群から選択される少なくとも１つの多形を付加的に含む、請求項３１に記載の低カーボンフットプリントを有する沈降炭酸カルシウム。
【請求項４２】
請求項１に記載のバテライト多形を有する沈降炭酸カルシウムを含む紙製品であって、該沈降炭酸カルシウムが該紙製品中に充填剤又はコーティングとして存在する、紙製品。
【請求項４３】
紙タオル、吸水クロス又は生理用ナプキンである、請求項４２に記載の紙製品。
【請求項４４】
ポリマー材料と充填剤とを含むポリマーであって、該充填剤が請求項１に記載のバテライト多形を有する沈降炭酸カルシウムを含む、ポリマー。
【請求項４５】
生分解性である、請求項４４に記載のポリマー。
【請求項４６】
少なくとも１日の期間にわたってバテライトの別の多形への変換が１％未満しか生じない、安定したバテライト生成物。
【発明の詳細な説明】
【技術分野】
【０００１】
優先権の主張
本ＰＣＴ国際出願は、２０１５年１月１４日付で出願された米国仮特許出願第６２／１０３，４２５号、２０１５年３月３日付で出願された同第６２／１２７，６８７号、２０１５年３月１２日付で出願された同第６２／１３２，３８５号、及び２０１５年８月１８日付で出願された同第６２／２０６，５９４号（これら全ての主題の全体が引用することにより本明細書の一部をなす）の優先権の利益を主張するものである。
【０００２】
本開示は、石膏を所望の多形及び結晶サイズ特徴を有する沈降炭酸カルシウムへと変換する制御されたプロセス、並びに該制御されたプロセスによって形成される沈降炭酸カルシウム組成物に関する。
【背景技術】
【０００３】
本明細書に与えられる「背景技術」の記載は、本開示の背景を概略的に提示することを目的とするものである。この背景技術の項に記載される限りにおいて今回名前が挙げられる発明者らの研究、及び他の形で出願時の従来技術とみなされ得ない本明細書の態様は、明示的にも又は黙示的にも本開示に対する従来技術として認められるものではない。
【０００４】
発電所は発電のための産業施設である。各発電所は、磁場と導体との間の相対運動を作り出すことによって機械力を電力へと変換する回転機械である１つ以上の発電機を備えている。発電機を回転させるために利用されるエネルギー源は多様である。世界の殆どの発電所は石炭、石油及び天然ガス等の化石燃料を燃焼して電気を発生させる。化石燃料発電所は一般に石炭火力発電所である。これらの石炭発電所では、石炭を蒸気ボイラー内で燃焼することによって熱を産生する。蒸気により蒸気タービン及び発電機が駆動し、電力が生み出される。バイオマス燃料発電所はサトウキビ廃棄物、都市固形廃棄物、埋立地メタン又は他の形態のバイオマスを燃料とすることができる。これらのプロセスからの廃棄物には灰、二酸化硫黄、窒素酸化物及び二酸化炭素が含まれる。汚染を低減するためにガスの一部を廃棄物流から除去することができる。
【０００５】
煙道ガスは、排ガスを暖炉、釜、炉、ボイラー又は蒸気発生器から輸送するパイプ又は導管である煙道を介して大気へと出るガスである。煙道ガスは発電所で生じる燃焼排ガスを指すことが極めて多い。煙道ガスからのＳＯ２等の廃棄物の除去が、石炭燃焼に起因する酸性雨を低減するために大気質規制機関によって要求されている。石炭火力発電所からのＳＯ２の放出を低減するために、燃焼後煙道ガスはＳＯ２を石膏（例えば硫酸カルシウム）の形態で分離する石灰石で処理される。
【０００６】
硫黄含量を低減するために煙道ガス脱硫（本明細書で「ＦＧＤ」と称される）を用いる石炭発電所は、使用する石灰石のカルシウム含量について非常に高い基準値を設定している。ＦＧＤに由来する硫酸カルシウムを建築（例えば乾式壁）に再利用する大きな市場があり、硫酸カルシウムは付加的に水溶性が限られた固体としてプロセス水から効果的に単離し、必要に応じて固体として埋め立てるか、又は既知のプロセスによって炭酸カルシウムへと変換することができる。
【０００７】
石炭火力発電所のＦＧＤによって生じる石膏は不純な形態の硫酸カルシウムである。これらの不純物は、石膏を炭酸塩と反応させる際に得られる沈降炭酸カルシウムの品質及び多形に対して大きな影響を有する場合がある。硫酸マグネシウムは、例えばＦＧＤプロセスによる石膏に伴う副産物であり、その高い水溶性によりＦＧＤプロセス水を浄化する難しさが増すことから問題がある。これらの影響を克服することは、一貫した産業用炭酸カルシウムを提供する上で有利であり得る。
【０００８】
焼成天然炭酸カルシウムの使用による沈降炭酸カルシウム（ＰＣＣ）の作製は既知であり、産業で広く使用されている。焼成により酸化カルシウムの形成が推し進められ、それから水及び二酸化炭素への連続曝露時に沈降炭酸カルシウムが作製される。天然炭酸カルシウムの焼成において消費されるエネルギーは、沈降炭酸カルシウムの生産コストの大半を占める。
【０００９】
上述の点を考慮して、本開示の一態様は、所望の多形及び結晶サイズを有する沈降炭酸カルシウム組成物、並びに上述の不利点を回避した上で石膏を該沈降炭酸カルシウムへと変換する制御されたプロセスに関する。
【００１０】
炭化水素抽出用の掘削井戸等の他の産業では、掘削時のドリルビット切削面の潤滑及び冷却、噴出を防ぐための地層流体圧（formation fluid pressure）の制御、井戸の安定性の維持、井戸内の固体の懸濁、井戸が掘削される層への脱水の最小化及び該層の安定化、井戸の付近の層の破砕、井戸内の流体の別の流体への置換、井戸の洗浄、井戸の試験、パッカーの設置、井戸の廃棄又は井戸の廃棄の準備、並びに他の形での井戸又は層の処理等の様々な理由から流体が使用され得る。これらの流体は添加増量剤（泥水の比重を増大する）、概して微粉バライト（硫酸バリウム鉱石）及び沈積粘土、並びに掘削孔表面に付着し、コーティングする可能性がある他の物質を懸濁することが可能であるものとする。しかしながら、従来の増量剤は望ましくない特性を有し得る。例えば、酸化鉄ベースの増量剤等の増量剤は過度に研磨性である場合があり、井戸装置に損傷又は腐食を引き起こす可能性がある。同様に、硫酸バリウム剤は井戸層の亀裂を塞ぐことにより、抽出される炭化水素の流れを妨げる可能性がある。したがって、改善された特性を有する改善された増量剤等の添加剤を提供することが望ましい場合がある。
【発明の概要】
【００１１】
本発明の第１の態様によると、本開示は、以下の少なくとも１つを満たす、バテライト多形を有する沈降炭酸カルシウムに関する：（ｉ）５ｍ２／ｇ〜７５ｍ２／ｇの範囲のステアリン酸取込み表面積、又は、（ｉｉ）０．０３〜３０の範囲の立方度、又は、（ｉｉｉ）７０度〜１１０度の範囲の直角度、又は、（ｉｖ）１〜２０の範囲のアスペクト比。
【００１２】
一実施の形態では、バテライト多形を有する沈降炭酸カルシウムは、５ｍ２／ｇ〜７５ｍ２／ｇの範囲のＢＥＴ表面積を更に有する。
【００１３】
一実施の形態では、バテライト多形を有する沈降炭酸カルシウムは、０．１μｍ〜３０μｍの範囲のｄ５０粒径を更に有する。
【００１４】
一実施の形態では、バテライト多形を有する沈降炭酸カルシウムは、２μｍ〜２５μｍの範囲のｄ９０粒径を更に有する。
【００１５】
一実施の形態では、バテライト多形を有する沈降炭酸カルシウムは、０．１μｍ〜４μｍの範囲のｄ１０粒径を更に有する。
【００１６】
一実施の形態では、バテライト多形を有する沈降炭酸カルシウムは、３０〜１００の範囲の峻度（１００×ｄ３０／ｄ７０）を更に有する。
【００１７】
一実施の形態では、バテライト多形を有する沈降炭酸カルシウムは、５４〜９７の範囲のＩＳＯ明度を更に有する。
【００１８】
一実施の形態では、バテライト多形を有する沈降炭酸カルシウムは、０．７〜１０．３の範囲のＤＩＮ黄色度指数を更に有する。
【００１９】
一実施の形態では、バテライト多形を有する沈降炭酸カルシウムは、カルサイト、アラゴナイト及び非晶質炭酸カルシウムからなる群から選択される少なくとも１つの多形を付加的に含む。
【００２０】
一実施の形態では、バテライト多形を有する沈降炭酸カルシウムは、活性成分の送達部位への送達に使用される前記バテライト多形上又はその中に封入、吸収、吸着又は包埋された活性成分を更に含む。
【００２１】
第２の態様によると、本開示は、バテライト多形、並びに、該沈降炭酸カルシウムの総重量に対する重量による、（ｉ）０．０４重量％超のＦｅ、（ｉｉ）０重量％〜３５重量％の範囲のＮＨ４ＯＨ、（ｉｉｉ）０重量％〜４０重量％の範囲の（ＮＨ４）２ＣＯ３、（ｉｖ）０重量％〜３５重量％の範囲の（ＮＨ４）２ＳＯ４、（ｖ）１０重量％〜５０重量％の範囲のＣａＳＯ４、（ｖｉ）２重量％〜５０重量％の範囲のＭｇＣＯ３、及び、（ｖｉｉ）５重量％〜１０重量％の範囲のＣａＯからなる群から選択される少なくとも１つの不純物を含む沈降炭酸カルシウムに関する。
【００２２】
一実施の形態では、沈降炭酸カルシウムは、５ｍ２／ｇ〜７５ｍ２／ｇの範囲のＢＥＴ表面積を更に有する。
【００２３】
一実施の形態では、沈降炭酸カルシウムは、５ｍ２／ｇ〜７５ｍ２／ｇの範囲のステアリン酸取込み表面積を更に有する。
【００２４】
一実施の形態では、沈降炭酸カルシウムは、０．１μｍ〜３０μｍの範囲のｄ５０粒径を更に有する。
【００２５】
一実施の形態では、沈降炭酸カルシウムは、２μｍ〜２５μｍの範囲のｄ９０粒径を更に有する。
【００２６】
一実施の形態では、沈降炭酸カルシウムは、０．１μｍ〜４μｍの範囲のｄ１０粒径を更に有する。
【００２７】
一実施の形態では、沈降炭酸カルシウムは、３０〜１００の範囲の峻度（１００×ｄ３０／ｄ７０）を更に有する。
【００２８】
一実施の形態では、沈降炭酸カルシウムは、５４〜９６の範囲のＩＳＯ明度を更に有する。
【００２９】
一実施の形態では、沈降炭酸カルシウムは、０．７〜１０．３の範囲のＤＩＮ黄色度指数を更に有する。
【００３０】
一実施の形態では、沈降炭酸カルシウムは、カルサイト、アラゴナイト及び非晶質炭酸カルシウムからなる群から選択される少なくとも１つの多形を付加的に含む。
【００３１】
第３の態様によると、本開示は、天然炭酸カルシウムの焼成及び消和によって作製されるバテライト多形を有する沈降炭酸カルシウムの作製中に放出される二酸化炭素の量よりも少ない量の二酸化炭素が作製中に放出される、バテライト多形を有する沈降炭酸カルシウムに関する。
【００３２】
一実施の形態では、バテライト多形を有する沈降炭酸カルシウムは、５ｍ２／ｇ〜７５ｍ２／ｇの範囲のＢＥＴ表面積を有する。
。
【００３３】
一実施の形態では、バテライト多形を有する沈降炭酸カルシウムは、５ｍ２／ｇ〜７５ｍ２／ｇの範囲のステアリン酸取込み表面積を有する。
【００３４】
一実施の形態では、バテライト多形を有する沈降炭酸カルシウムは、０．１μｍ〜３０μｍの範囲のｄ５０粒径を有する。
【００３５】
一実施の形態では、バテライト多形を有する沈降炭酸カルシウムは、２μｍ〜２５μｍの範囲のｄ９０粒径を有する。
【００３６】
一実施の形態では、バテライト多形を有する沈降炭酸カルシウムは、０．１μｍ〜４μｍの範囲のｄ１０粒径を有する。
【００３７】
一実施の形態では、バテライト多形を有する沈降炭酸カルシウムは、３０〜１００の範囲の峻度（１００×ｄ３０／ｄ７０）を有する。
【００３８】
一実施の形態では、バテライト多形を有する沈降炭酸カルシウムは、５４〜９７の範囲のＩＳＯ明度を有する。
【００３９】
一実施の形態では、バテライト多形を有する沈降炭酸カルシウムは、０．７〜１０．３の範囲のＤＩＮ黄色度指数を有する。
【００４０】
一実施の形態では、バテライト多形を有する沈降炭酸カルシウムは、カルサイト、アラゴナイト及び非晶質炭酸カルシウムからなる群から選択される少なくとも１つの多形を付加的に含む。
【００４１】
第４の態様によると、本開示は、バテライト炭酸カルシウム多形と、第１の量のＦｅと、を含む低カーボンフットプリントを有する沈降炭酸カルシウムであって、Ｆｅの前記第１の量が二酸化炭素放出と逆相関し、Ｆｅの前記第１の量が天然炭酸カルシウムの焼成及び消和によって作製される沈降炭酸カルシウム中に存在するＦｅの第２の量よりも大きい、沈降炭酸カルシウムに関する。
【００４２】
一実施の形態では、Ｆｅの前記第１の量が、前記低カーボンフットプリントを有する沈降炭酸カルシウムの総重量に対して０．０４重量％超である。
【００４３】
一実施の形態では、低カーボンフットプリントを有する沈降炭酸カルシウムは、５ｍ２／ｇ〜７５ｍ２／ｇの範囲のＢＥＴ表面積を有する。
【００４４】
一実施の形態では、低カーボンフットプリントを有する沈降炭酸カルシウムは、５ｍ２／ｇ〜７５ｍ２／ｇの範囲のステアリン酸取込み表面積を有する。
【００４５】
一実施の形態では、低カーボンフットプリントを有する沈降炭酸カルシウムは、０．１μｍ〜３０μｍの範囲のｄ５０粒径を有する。
【００４６】
一実施の形態では、低カーボンフットプリントを有する沈降炭酸カルシウムは、２μｍ〜２５μｍの範囲のｄ９０粒径を有する。
【００４７】
一実施の形態では、低カーボンフットプリントを有する沈降炭酸カルシウムは、０．１μｍ〜４μｍの範囲のｄ１０粒径を有する。
【００４８】
一実施の形態では、低カーボンフットプリントを有する沈降炭酸カルシウムは、３０〜１００の範囲の峻度（１００×ｄ３０／ｄ７０）を有する。
【００４９】
一実施の形態では、低カーボンフットプリントを有する沈降炭酸カルシウムは、５４〜９７の範囲のＩＳＯ明度を有する。
【００５０】
一実施の形態では、低カーボンフットプリントを有する沈降炭酸カルシウムは、０．７〜１０．３の範囲のＤＩＮ黄色度指数を有する。
【００５１】
一実施の形態では、低カーボンフットプリントを有する沈降炭酸カルシウムは、カルサイト、アラゴナイト及び非晶質炭酸カルシウムからなる群から選択される少なくとも１つの多形を付加的に含む。
【００５２】
第５の態様によると、本開示は、その実施の形態の１つ以上におけるバテライト多形を有する沈降炭酸カルシウムを含む紙製品であって、該沈降炭酸カルシウムが該紙製品中に充填剤（フィラー）又はコーティングとして存在する、紙製品に関する。
【００５３】
一実施の形態では、紙製品は、紙タオル、吸水クロス又は生理用ナプキンである。
【００５４】
第６の態様によると、本開示は、ポリマー材料と充填剤とを含むポリマーであって、該充填剤が  その実施の形態の１つ以上におけるバテライト多形を有する沈降炭酸カルシウムを含む、ポリマーに関する。
【００５５】
一実施の形態では、ポリマーは生分解性である。
【００５６】
第７の態様によると、本開示は、少なくとも１日の期間にわたってバテライトの別の多形への変換が１％未満しか生じない、安定したバテライト生成物に関する。
【００５７】
本開示及びそれに伴う多くの利点のより十分な認識は、それらが添付の図面に関連して考慮する際に以下の詳細な記載を参照することによってより良好に理解されることから容易に得られる。
【図面の簡単な説明】
【００５８】
【図１】煙道ガス脱硫装置を示す図である。
【図２】３００ｎｍ〜５００ｎｍの斜方晶カルサイトのＳＥＭ画像である。
【図３】カルサイトとバテライトとのブレンドのＳＥＭ画像である。
【図４】約５μｍの斜方晶カルサイトのＳＥＭ画像である。
【図５】バテライトとアラゴナイトとのブレンドのＳＥＭ画像である。
【図６】バテライトのＳＥＭ画像である。
【図７】石膏及び炭酸ナトリウムから作製されるバテライトとカルサイトとのブレンドのＳＥＭ画像である。
【図８】カルサイトをシーディングした（calcite-seeded：カルサイトを種晶添加した）石膏に由来する３００ｎｍ〜５００ｎｍの斜方晶カルサイトのＳＥＭ画像である。
【図９】ドロマイトをシーディングした石膏に由来する１μｍ〜３μｍの斜方晶カルサイトのＳＥＭ画像である。
【図１０】カルサイトをシーディングした石膏に由来する５μｍの斜方晶カルサイトのＳＥＭ画像である。
【図１１】マグネサイトをシーディングした石膏に由来する３００ｎｍ〜１μｍの斜方晶カルサイトのＳＥＭ画像である。
【図１２】２％のカルサイトシーディングを有し、炭酸アンモニウム中の理論重炭酸アンモニウム含量が低い約３００ｎｍ〜５００ｎｍのカルサイトのＳＥＭ画像である。
【図１３】シーディングを有さず、炭酸アンモニウム中の理論重炭酸アンモニウム含量が低い約３００ｎｍ〜５００ｎｍのバテライトのＳＥＭ画像である。
【図１４】２％のカルサイトシーディングを有し、炭酸アンモニウム中の理論重炭酸アンモニウム含量が高い約３００ｎｍ〜５００ｎｍのカルサイトのＳＥＭ画像である。
【図１５】カルサイトシード（seed：種晶）での結晶シーディングによる斜方晶ＰＣＣのＳＥＭ画像である。
【図１６】マグネサイトシードでの結晶シーディングによる斜方晶ＰＣＣのＳＥＭ画像である。
【図１７】ドロマイトシードでの結晶シーディングによる斜方晶ＰＣＣのＳＥＭ画像である。
【図１８】（カルサイト＋ＭｇＣＯ３（１：３のモル比））シーディングによるバテライト＋アラゴナイトの部分結晶シーディングによる非斜方晶多形のＳＥＭ画像である。
【図１９】ＭｇＣＯ３シーディングによるバテライト＋アラゴナイトの非結晶シーディングによる非斜方晶多形のＳＥＭ画像である。
【図２０】ドロマイト質生石灰シーディングによるバテライト斜方晶カルサイト及びアラゴナイトの非結晶シーディングによる非斜方晶多形のＳＥＭ画像である。
【図２１】ＦＧＤ石膏＋炭酸アンモニウムに由来するカルサイト、バテライトのＳＥＭ画像である。
【図２２】ジャマイカ鉱石（Jamaican ore）シードＧＣＣのＳＥＭ画像である。
【図２３】カルサイトをシーディングした石膏に由来する斜方晶カルサイトのＳＥＭ画像である。
【図２４】ブルーグラス鉱石（bluegrass ore）ドロマイトシードＧＣＣのＳＥＭ画像である。
【図２５】ドロマイトをシーディングした石膏に由来する斜方晶カルサイトのＳＥＭ画像である。
【図２６】低温（１２℃）での純石膏（シーディングなし）に由来するバテライトのＳＥＭ画像である。
【図２７】純石膏（シーディングなし）に由来するカルサイト、バテライトブレンドのＳＥＭ画像である。
【図２８】カルサイトをシーディングした石膏に由来する斜方晶カルサイトのＳＥＭ画像である。
【図２９】４６℃超に加熱した炭酸アンモニウムと反応させたカルサイトをシーディングした石膏に由来する大きな斜方晶カルサイトのＳＥＭ画像である。
【図３０】ＭｇＣＯ３をシーディングした石膏に由来するバテライト、アラゴナイトのＳＥＭ画像である。
【図３１】ＭｇＳＯ４＋炭酸アンモニウムに由来するＭｇＣＯ３のＳＥＭ画像である。
【図３２】ＭｇＳＯ４＋炭酸アンモニウムに由来するＭｇＣＯ３のＳＥＭ画像である。
【図３３】１：１の（ＣａＳＯ４：ＭｇＳＯ４）＋炭酸アンモニウムに由来する炭酸塩ブレンド（推定約７．３％のＭｇＣＯ３、２２．４％のＭｇＣａ（ＣＯ３）２及び６１．８％のＣａＣＯ３）のＳＥＭ画像である。
【図３４】ＭｇＳＯ４＋炭酸ナトリウムに由来するＭｇＣＯ３のＳＥＭ画像である。
【図３５】石膏＋炭酸ナトリウムに由来するバテライト、カルサイトのＳＥＭ画像である。
【図３６】殆どの試験（注記がない限り）に使用される９９％石膏（Sigma Gypsum）のＳＥＭ画像である。
【図３７】ＵＳ石膏のＳＥＭ画像である。
【図３８】ＵＳ石膏のＳＥＭ画像である。
【図３９】様々な供給濃度及び熟成プロセスについてのバテライトからカルサイトへの変換のＳＥＭ画像である。
【図４０】種々の供給濃度についてのＳＥＭ画像である。
【図４１】ＳＥＭ画像及び直角度の例示的な測定を示す図である。
【発明を実施するための形態】
【００５９】
ここで、本開示の実施形態を以下により十分に説明する。
【００６０】
煙道ガスを脱硫して石膏を形成するプロセス
本開示は、煙道ガスを脱硫するプロセスであって、ｉ）二酸化硫黄を含む煙道ガスを、ＳＯ２分離剤（sequestrating agent）で洗浄して、煙道ガス脱硫石膏と硫酸マグネシウムを含む水溶液とを含む懸濁液を得ること、ｉｉ）煙道ガス脱硫石膏を硫酸マグネシウム溶液から分離すること、ｉｉｉ）少なくとも１つの炭酸塩と硫酸マグネシウム溶液とを反応させて、マグネサイトの形態であってもよい炭酸マグネシウムを得ること、およびｉｖ）炭酸マグネシウム又はマグネサイトを単離することからなるプロセスに関する。
【００６１】
本明細書の特定の実施形態の各々において、脱硫される煙道ガスが石炭発電所、石油発電所、天然ガス発電所及び／又はバイオマス燃料プラントから得られることが想定される。
【００６２】
煙道ガス脱硫プロセスに使用される炭酸カルシウムは純粋な炭酸カルシウムであっても、又はマグネシウム等の構成成分が添加されていてもよい。カルシウム及びマグネシウムのレベルに応じて、炭酸カルシウムはとりわけカルサイト又はドロマイトとして分類することができる。
【００６３】
ドロマイトは炭酸カルシウムマグネシウム、例えばＣａＭｇ（ＣＯ３）２から構成される無水炭酸塩鉱物である。ドロマイトという単語は、主に鉱物ドロマイトから構成される堆積炭酸塩岩を説明するためにも使用される。鉱物ドロマイトは三方晶−菱面体晶系で結晶化する。ドロマイトは白色、黄褐色、灰色又はピンク色の結晶を形成する。ドロマイトは、カルシウムイオン及びマグネシウムイオンの交互構造配置を有する複炭酸塩である。
【００６４】
本開示に関しては、マグネサイトは炭酸マグネシウムＭｇＣＯ３の結晶形又は非晶形を指す場合がある。
【００６５】
幾つかの実施形態では、ＳＯ２分離剤はドロマイト、カルサイト、バテライト、アラゴナイト、アンケライト、ハンタイト、ミンレコーダイト、バリトサイト（barytocite）、イカアイト、非晶質炭酸カルシウム、それらの水和物又はそれらの組合せを含むカルシウム含有炭酸塩鉱物であり得るが、これらに限定されない。或る特定の実施形態では、ＳＯ２分離剤はドロマイト又はその水和物である。一実施形態では、ＳＯ２分離剤は高表面積のバテライトである。
【００６６】
ドロマイト又はドロマイト質石灰石で洗浄した後、使用済み炭酸塩流の硫酸マグネシウムに富んだ上清を、濾過又は遠心分離等の任意の従来の手段によって固体石膏副産物から分離し、任意に固体石膏から再結晶化して、より高純度の生成物を得る。濾過方法は真空濾過であり得るが、これに限定されない。単離される脱硫石膏の純度は、硫黄含有煙道ガスの出発純度に応じて異なり得る。
【００６７】
幾つかの実施形態によると、ドロマイトの抽出による硫酸マグネシウム溶液に石膏及び／又は炭酸塩（炭酸カルシウム等）をシーディングし、ドロマイト組成物を制御することができる。例えば、石膏の相対量の増大によってドロマイト沈殿を減少させ、一方で比較的多くの炭酸アンモニウムによってドロマイト沈殿を増大することができる。
【００６８】
次いで、上清を適切な炭酸塩で処理して、マグネサイト等の付加価値のある沈降炭酸マグネシウムを得る。一実施形態では、炭酸塩は炭酸アニオン又は重炭酸アニオンと、ナトリウム、カルシウム、コバルト、銅、カリウム、アンモニウム、クロム、鉄、アルミニウム、スズ、鉛、マグネシウム、銀、チタン、バナジウム、亜鉛、リチウム、ニッケル、バリウム、ストロンチウム及びヒドロニウムからなる群から選択される少なくとも１つのカチオンとを含む。添加する炭酸塩は固体形態、水溶液、又は懸濁液若しくはスラリーとすることができる。炭酸塩を溶液又は懸濁液として添加する条件下では、溶液又は懸濁液のｐＨは酸性（６．５未満のｐＨ）、中性（ｐＨ６．５〜７．５）又は塩基性（７．５超のｐＨ）であり得る。
【００６９】
マグネサイトは化学式ＭｇＣＯ３の鉱物（炭酸マグネシウム）である。天然に存在するマグネサイトは概して、三方晶−六方晶偏三角面体晶（scalenohedral）結晶系である。石灰の作製と同様に、マグネサイトを木炭の存在下で燃焼して、鉱物の形態ではペリクレースとして知られるＭｇＯを作製することができる。大量のマグネサイトを燃焼することで、溶鉱炉、窯及び焼却炉の内張りとして使用される耐火材料である酸化マグネシウムが製作される。マグネサイトは床材の結合剤として使用することもできる。さらに、マグネサイトは合成ゴムの作製、並びにマグネシウム化学物質及び肥料の調製に触媒及び充填剤として使用されている。特に、本開示による単離マグネサイトは、特に或る程度の耐酸性が必要とされる用途（食品包装、人造大理石）のフィラー顔料としての価値を有する。一実施形態では、単離されるマグネサイトは表面積が２０ｍ２／ｇ超の非晶質であり得る。
【００７０】
一実施形態では、煙道ガス脱硫石膏は硫酸マグネシウム溶液から濾過又は遠心分離によって分離される。
【００７１】
本開示では、濾過又は遠心分離によって単離される石膏は任意に、１）壁板若しくは他の建設材料の製造に使用するか、２）埋め立てるか、又は３）従来技術の既知のプロセス若しくは以下に開示するプロセスによって炭酸カルシウムへと変換することができる。
【００７２】
本開示に使用される石膏に関しては特に限定されず、石膏は天然石膏、合成（例えば化学的に作製された）石膏、ＦＧＤ石膏、及び／又はリン酸石膏とすることができる。しかしながら、ＦＧＤ石膏及び化学的に作製された石膏を例として言及する。
【００７３】
幾つかの実施形態によると、ＦＧＤ石膏を粉砕又は磨砕してもよい。ＦＧＤ石膏の粉砕又は磨砕に続いて磁気分離、漂白、酸洗浄又は他の選鉱プロセスの１つ以上を行うことができる。
【００７４】
純石膏は、化学式ＣａＳＯ４・２Ｈ２Ｏの硫酸カルシウム二水和物から構成される軟らかい硫酸塩鉱物である。純石膏は肥料として使用することができ、多くの形態のプラスターの主要構成要素であり、広く採掘されている。石炭火力発電所の煙道ガス脱硫（ＦＧＤ）によって生じる石膏は、不純な形態の硫酸カルシウムである。炭酸カルシウムへと変換する場合、これらの不純物は、石膏を硫酸アンモニウムと反応させる際に得られる沈降炭酸カルシウムの品質及び多形に対して大きな影響を有する場合がある。硫酸マグネシウムは、例えばＦＧＤプロセスによる石膏に伴う副産物であり、その高い水溶性によりＦＧＤプロセス水を浄化する難しさが増すことから問題がある。本開示では、ＵＳ石膏は概して純度が８０％〜９０％の不純石膏を指す。この石膏は通例、カルサイト及びＭｇＣＯ３等の不純物を含有し、これらの不純物は約１：３の比率であり得る。生石膏又は非精製石膏は、供給源に応じて異なる純度を有し得る。
【００７５】
石膏を沈降炭酸カルシウムへと変換するプロセス
本明細書で使用される場合、「沈降炭酸カルシウム」又は「ＰＣＣ」は、その組成形態、純度、形態、粒径及び他の特徴（例えば粒径分布、表面積、立方度等）に関して特注であってもよい、様々な沈殿技法及び方法を用いて合成的に製造される炭酸カルシウム材料を指す。このため、沈降炭酸カルシウムは製造方法、並びに上述の及び以下により十分に説明される様々な組成／特徴の両方の点で天然炭酸カルシウム又は天然炭酸カルシウム含有鉱物（大理石、石灰石、チョーク、ドロマイト、貝殻等）又は重質炭酸カルシウム（粉砕した天然炭酸カルシウム）とは異なる。
【００７６】
焼成天然炭酸カルシウムの使用による沈降炭酸カルシウム（ＰＣＣ）の作製方法は既知であり、産業で広く使用されている。焼成により酸化カルシウムが生成され、それから水及び二酸化炭素への連続曝露時に沈降炭酸カルシウムが作製される。しかしながら、天然炭酸カルシウムの焼成において消費されるエネルギーは、その生産コストの大半を占める。したがって、発電所エネルギー生産又は他の非焼成石膏源からのバルク副生成物である不純ＦＧＤ石膏をＰＣＣへと変換することで、低エネルギーかつ経済的なＰＣＣ製造方法が提供され得る。本開示は、焼成工程なしに、またそれにより得られる沈降炭酸カルシウムの形態、サイズ及び特性を制御することなく石膏を沈降炭酸カルシウムへと変換するプロセスに関する。
【００７７】
炭酸カルシウムは、バテライト、カルサイト、アラゴナイト、非晶質又はそれらの組合せからなる１つ以上の異なる組成形態で水溶液から沈殿させることができる。概して、バテライト、カルサイト及びアラゴナイトは結晶性組成物であり、種々の形態又は内部結晶構造、例えば斜方晶、直方晶、六方晶、偏三角面体晶又はそれらのバリエーションを有し得る。
【００７８】
バテライトは地表での周囲条件で炭酸カルシウムの準安定相であり、六方結晶系に属する。バテライトはカルサイト又はアラゴナイトよりも不安定であり、これらの相のいずれかよりも高い溶解性を有する。したがって、バテライトは水に曝されると、カルサイト（例えば低温で）又はアラゴナイト（高温：約６０℃で）へと変換され得る。バテライト形態は、概して熱力学的に不安定であるため稀である。
【００７９】
カルサイト形態は最も安定した形態であり、自然界で最も豊富であり、幾つかの異なる形状、例えば斜方晶及び偏三角面体晶形状の１つ以上を有し得る。斜方晶形状が最もよく見られ、塊状であっても又は塊状でなくてもよい、ほぼ等しい長さ及び直径を有する結晶を特徴とし得る。カルサイト結晶は一般に三方晶−菱面体晶である。偏三角面体結晶は２つの２頂点の角錐と同様であり、概して塊状である。
【００８０】
アラゴナイト形態は周囲温度及び圧力下で準安定性であるが、高温及び高圧でカルサイトへと変換される。アラゴナイト結晶形は、概して塊状であり、通例高い長さ対幅比、すなわちアスペクト比を有する針状、ニードル状又は紡錘状の結晶を特徴とし得る。例えば、アラゴナイトは約３：１〜約１５：１の範囲のアスペクト比を有し得る。アラゴナイトは、例えば二酸化炭素と消石灰との反応によって作製することができる。
【００８１】
本開示では、ＰＣＣ組成物を作製する方法は、炭酸カルシウムの種々の多形、例えばバテライト、カルサイト、アラゴナイト、非晶質炭酸カルシウム又はそれらの組合せが得られるように変更することができる。この方法は反応速度、混合物のｐＨ、反応温度、反応中に存在する炭酸塩種（例えば炭酸アンモニウム、重炭酸アンモニウム）、反応中に存在する種々の炭酸塩種の濃度（例えば、炭酸アンモニウム及び／又は重炭酸アンモニウムの濃度）、供給材料の純度（例えば、供給石膏の純度）、及び供給材料の濃度（例えば、石膏及び／又は炭酸塩の濃度及び／又はシード及び他の添加剤の濃度）の１つ以上を変更することによって修正することができる。
【００８２】
例示的な方法
本開示では、石膏から沈降炭酸カルシウムへの変換は、方法Ａ〜方法Ｉ又はそれらの組合せを用いて達成される。方法及びプロセスパラメーターの選択により沈降炭酸カルシウムの構造、例えば結晶多形及び粒径の制御が可能となる。以下は方法Ａ〜方法Ｉの概要である。
【００８３】
方法Ａ
この方法は、以下を含む：
ｉ．  生石膏を、硝酸、硫酸又はリン酸を含むが、これらに限定されない鉱酸で処理して、脱硫プロセスから残存する任意の未反応の炭酸カルシウム又は炭酸マグネシウムを消費すること。ＦＧＤ石膏に添加する鉱酸の量は、任意に未反応の炭酸塩の量のモル当量であるか、又は過剰である。
ｉｉ．  鉱酸で処理したＦＧＤ石膏と炭酸アンモニウムとを０℃〜６０℃又は８℃〜５０℃の範囲の低温で３分間〜３００分間又は５分間〜２５０分間反応させて、バテライト結晶構造、カルサイト結晶構造、アラゴナイト結晶構造、非晶質炭酸カルシウム、又はそれらの混合物若しくはブレンドの炭酸カルシウムを作製すること。
ｉｉｉ．  任意に得られる炭酸カルシウムを乾燥又は湿潤状態で焼鈍して、所望の多形又は多形混合物を形成すること。
【００８４】
方法Ｂ
この方法は、以下を含む：
ｉ．  生石膏を硝酸、硫酸又はリン酸を含むが、これらに限定されない鉱酸で処理して、脱硫プロセスから残存する任意の未反応の炭酸カルシウム又は炭酸マグネシウムを消費すること。ＦＧＤ石膏に添加する鉱酸の量は、任意に未反応の炭酸塩の量に対して等モルである。
ｉｉ．  重質炭酸カルシウム（ＧＣＣ）又はＰＣＣのいずれかに由来するカルサイト（又はアラゴナイト）を、鉱酸で処理したＦＧＤ石膏にシードとして添加し、炭酸アンモニウムと０℃〜６０℃又は８℃〜５０℃の範囲の低温で３分間〜３００分間又は５分間〜２５０分間反応させて、得られるものから炭酸カルシウムを添加することなく種々の優勢形態（例えば、結晶又は非晶質）の炭酸カルシウムを作製すること。カルサイトは菱面体晶又は偏三角面体晶であり得る。
【００８５】
方法Ｃ
この方法は、以下を含む：
ｉ．  炭酸カルシウムを生ＦＧＤ石膏に添加して、明確に規定される炭酸カルシウムと硫酸カルシウムとの混合物を得ること。
ｉｉ．  ＦＧＤ石膏及び炭酸カルシウムの混合物と炭酸アンモニウムとを０℃〜６０℃又は８℃〜５０℃の範囲の低温で３分間〜３００分間又は５分間〜２５０分間反応させて、得られるものから炭酸カルシウムを添加することなく種々の優勢結晶構造の炭酸カルシウムを作製すること。
【００８６】
方法Ｄ
この方法は、以下を含む：
ｉ．  上記方法Ｂ又は方法ＣのプロセスによってシーディングされたＦＧＤ石膏を調製し、ここでドロマイト、ドロマイト質炭酸塩（dolomitic carbonate）、硫酸マグネシウム、水酸化マグネシウム、チタニア（ＴｉＯ２）、シリカ（ＳｉＯ２）若しくは酸化亜鉛（例えばＺｎＯ）、又はそれらの混合物を炭酸カルシウムの代わりにシードとして添加すること。
ｉｉ．  シーディングされたＦＧＤ石膏と炭酸アンモニウムとを反応させて、バテライト結晶構造、カルサイト結晶構造、アラゴナイト結晶構造、非晶質炭酸カルシウム、又はそれらの混合物若しくはブレンドの炭酸カルシウムを作製すること。
【００８７】
幾つかの実施形態によると、シードはシード形態及びＰＣＣ形態の両方と関連する形態を有するハイブリッド形態をもたらし得る。
【００８８】
方法Ｅ
この方法は、以下を含む：
ｉ．  添加剤を石膏に添加して、斜方晶若しくは偏三角面体晶カルサイト、バテライト、アラゴナイト、非晶質炭酸カルシウム又はそれらのブレンドを含むが、これらに限定されない他の規定の炭酸カルシウムの多形及び粒径を得る、方法Ａ、方法Ｂ、方法Ｃ又は方法Ｄのプロセス。
【００８９】
方法Ｆ
この方法は、以下を含む：
ｉ．  重炭酸アンモニウムの量がカルバミン酸アンモニウム濃度以上となり、反応時にカルサイト又はカルサイト−バテライトブレンドが得られるように、炭酸アンモニウムが炭酸アンモニウム、カルバミン酸アンモニウム及び重炭酸アンモニウムの混合物を含む、方法Ａ〜方法Ｅのプロセス。
【００９０】
方法Ｇ
この方法は、以下を含む：
ｉ．  重炭酸アンモニウムの量がカルバミン酸アンモニウム濃度以下となり、反応時にバテライト又はバテライト−カルサイトブレンドが得られるように、炭酸アンモニウムが炭酸アンモニウム、カルバミン酸アンモニウム及び重炭酸アンモニウムの混合物を含む、方法Ａ〜方法Ｅのプロセス。
【００９１】
方法Ｈ
この方法は、以下を含む：
ｉ．  炭酸アンモニウムを水酸化アンモニウムとＣＯ２との反応によって作製する、方法Ａ〜方法Ｇのプロセス。石膏スラリーに導入する炭酸アンモニウムはｐＨを適合させたものであり、及び／又は得られる多形及び粒径に影響を与えるために過剰なＣＯ２が用いられる。
【００９２】
方法Ｉ
この方法は、以下を含む：
ｉ．  金属炭酸塩を炭酸アンモニウムの代わりにＦＧＤ石膏との反応に使用する、方法Ａ〜方法Ｅのプロセス。
ｉｉ．  方法Ａ〜方法ＥのＦＧＤ石膏と金属炭酸塩とを反応させて、バテライト結晶構造、カルサイト結晶構造又はカルサイト−バテライト−アラゴナイト結晶構造ブレンドの炭酸カルシウムを作製すること。
【００９３】
下記表１及び表２に、上述の方法の様々な例から得られる生成物の特徴を特定する。
【００９４】
【表１−１】
2018502042.tif 000003
【表１−２】
2018502042.tif 000004
【００９５】
【表２】
2018502042.tif 000005
【００９６】
本開示では、「反応」という用語は任意の完全又は部分的な反応を指す場合がある。部分的な反応は、反応が起こった後に或る量の試薬又は基質が反応混合物中に残存する任意の反応を指す。
【００９７】
方法Ａ〜方法Ｉについては、ＰＣＣの沈殿は反応速度、ｐＨ、イオン強度、反応温度、反応中に存在する炭酸塩種、シード種組成、シード種濃度、供給材料（例えば石膏）の純度、供給材料の濃度、供給材料の比率又は反応構成成分の熟成の１つ以上によって影響を与える又は制御することができる。
【００９８】
方法Ａ〜方法Ｉに関しては、反応混合物のｐＨを制御することができる。一実施形態では、反応混合物は酸性（６．５未満のｐＨ）、中性（ｐＨ６．５〜７．５）又は塩基性（７．５超のｐＨ）であり得る。方法Ａ〜方法Ｉについては、反応混合物のイオン強度を制御することもできる。溶液のイオン強度Ｉは、その溶液中に存在する全てのイオンの濃度の関数である。
【数１】
2018502042.tif 000006
式中、ｃｉはイオンｉのモル濃度（Ｍ、ｍｏｌ／Ｌ）であり、ｚｉはそのイオンの電荷数であり、溶液中の全てのイオンについて合計をとる。一実施形態では、イオン強度はイオン性反応物の化学量論によって制御される。別の実施形態では、イオン強度はイオン添加剤の添加によって制御される。これらのイオン添加剤は関与する反応物、傍観イオン（すなわち、関与しない反応物）、及び／又は全イオン強度調整緩衝液であり得る。別の実施形態では、イオン強度は脱イオン（ＤＩ）水の使用によって制御される。
【００９９】
方法Ａ〜方法Ｉについては、炭酸塩源と反応させる前に溶媒を石膏に添加して石膏溶液、スラリー又は懸濁液を形成することができる。石膏溶液、スラリー又は懸濁液の形成に使用することができる好適な溶媒としては、非プロトン性極性溶媒、極性プロトン性溶媒及び非極性溶媒が挙げられる。好適な非プロトン性極性溶媒としては、炭酸プロピレン、炭酸エチレン、ブチロラクトン、アセトニトリル、ベンゾニトリル、ニトロメタン、アセトニトリル、ニトロベンゼン、スルホラン、ジメチルホルムアミド、Ｎ−メチルピロリドン等を挙げることができるが、これらに限定されない。好適な極性プロトン性溶媒としては、水、ニトロメタン及び短鎖アルコールを挙げることができるが、これらに限定されない。好適な短鎖アルコールとしては、メタノール、エタノール、プロパノール、イソプロパノール、ブタノール等の１つ以上を挙げることができるが、これらに限定されない。好適な非極性溶媒としては、シクロヘキサン、オクタン、ヘプタン、ヘキサン、ベンゼン、トルエン、塩化メチレン、四塩化炭素又はジエチルエーテルを挙げることができるが、これらに限定されない。共溶媒を使用してもよい。或る特定の実施形態では、石膏に添加する溶媒は水である。石膏は適度に水溶性である（２５℃で２．０ｇ／ｌ〜２．５ｇ／ｌ）。したがって、石膏溶液を形成するために、十分な水を添加して反応前に全ての石膏を完全に溶解する。スラリー又は懸濁液を形成するためには、一部の石膏が完全に溶解し、一部の石膏が固体形態で残存するような量の水を添加して石膏を部分的に溶解する。別の実施形態では、水を石膏に添加して、スラリー中の固形分パーセントが１０％〜５０％、２０％〜４０％又は３０％〜３５％のスラリーを形成する。方法Ａ〜方法Ｉでは、反応混合物の濃度も制御する。或る特定の実施形態では、反応溶液、混合物又はスラリーに水を添加するか又はそれらから水を取り去ることによって濃度を制御する。
【０１００】
方法Ａ〜方法Ｉに関しては、鉱酸、炭酸アンモニウム、カルサイト、アラゴナイト、炭酸カルシウム、ドロマイト、重炭酸アンモニウム、カルバミン酸アンモニウム、水酸化アンモニウム、二酸化炭素若しくは任意の他の添加剤、又はそれらの組合せをバルクで、少量ずつ又は緩徐な添加プロセスによって石膏に添加して、ＰＣＣ生成物の特徴を制御することができる。これらの構成成分の添加の速度によっても反応混合物の濃度が制御される。方法Ａ〜方法Ｉに関しては、鉱酸、炭酸アンモニウム、カルサイト、アラゴナイト、炭酸カルシウム、ドロマイト、重炭酸アンモニウム、カルバミン酸アンモニウム、水酸化アンモニウム、二酸化炭素、若しくは任意の他の添加剤若しくは炭酸塩源、又はそれらの組合せを溶液、固体、懸濁液若しくはスラリー、気体又は原液で添加する。気体の添加に関しては、気体を溶液に効果的な濃度までバブリングするか、又は所望の効果的な濃度に達するまで反応器をパージ若しくは加圧するために使用することができる。
【０１０１】
一実施形態では、炭酸塩源は炭酸アンモニウム、重炭酸アンモニウム、カルバミン酸アンモニウム、炭酸カルシウム、ドロマイト、金属炭酸塩及び二酸化炭素からなる群から選択され、金属炭酸塩は炭酸アニオン又は重炭酸アニオンと、ナトリウム、カルシウム、コバルト、銅、カリウム、アンモニウム、クロム、鉄、アルミニウム、スズ、鉛、マグネシウム、銀、チタン、バナジウム、亜鉛、リチウム、ニッケル、バリウム、ストロンチウム及びヒドロニウムからなる群から選択される少なくとも１つのカチオンとを含む。或る特定の実施形態では、石膏と反応させる前に水を炭酸塩源に添加してスラリーを形成する。次いで、炭酸塩源スラリーを石膏に添加して、１：１．１〜１：５、１：１．３〜１：２．５又は１：１．５〜１：２の石膏：炭酸塩源の反応のモル比を得る。選択される炭酸塩によって、石膏との反応後に生成する炭酸カルシウムよりも溶解性が高い硫酸塩生成物が得られるものとする。したがって、生成する硫酸塩を反応スラリーからの水相の除去によって炭酸カルシウム沈殿から分離することができる。例示的な金属炭酸塩としては、炭酸ナトリウム及び炭酸マグネシウムが挙げられる。硫酸塩生成物を必要に応じて処理し、適切な別の用途に使用することができる。例えば、炭酸アンモニウムを反応に使用する場合、硫酸アンモニウムが生成するが、これを分離し、肥料等の用途に使用することができる。加えて、一部を反応速度の制御、またその結果として作製されるＰＣＣの制御を補助するために出発石膏スラリーに供給してもよい。ＰＣＣスラリーを水溶液から分離してＰＣＣケーキを形成した後、ケーキを水で洗浄して残存する硫酸塩を除去することができる。炭酸塩源は予め形成するか又は反応中に生成することができる。例えば、ＣＯ２をアンモニアガスとともにバブリングして、反応に使用される炭酸アンモニウムを生成することができる。概して、炭酸アンモニウムは炭酸アンモニウム、カルバミン酸アンモニウム及び重炭酸アンモニウムの混合物を含む混合塩として存在する。各々の種の量は炭酸アンモニウムの製造に用いられる反応条件に左右され得る。さらに、カルバミン酸アンモニウムは水の存在下で炭酸アンモニウムへと迅速に変換される。概して、重炭酸アンモニウムはカルバミン酸アンモニウム又は炭酸アンモニウムよりも緩徐に溶解し、緩徐に石膏と反応する。
【０１０２】
本開示の方法Ａ〜方法ＩのＰＣＣ作製プロセスは、１つの形態のＰＣＣのみを作製することを目的とする。しかしながら、少量の代替多形が存在することが多く、殆どの最終用途で容易に許容され得る。このため、結晶形の混合物（例えば、アラゴナイト及びカルサイト）を含むＰＣＣ組成物をコーティング配合物に容易に用いることができる。主に１つの形態（例えば、優勢的にバテライト）を含むＰＣＣ組成物の場合であっても、組成物は少量の少なくとも１つの他の結晶ＰＣＣ構造（例えばカルサイト）を含有する可能性がある。結果として、本開示のＰＣＣ組成物は任意に、主要ＰＣＣ形態とは異なる少なくとも１つの第２のＰＣＣ形態を含み得る。
【０１０３】
幾つかの実施形態では、ＰＣＣ生成物のサイズ、表面積及び立方度は反応構成成分の供給濃度又は熟成によって影響を与えることができる。例えば、より低い供給濃度はより大きな粒径分布をもたらし得る。より大きな粒径分布はより小さな表面積を有し得る。例えば熟成によって、ＰＣＣの表面積を低減するか又はＰＣＣ粒子の立方度を改善することができる。幾つかの実施形態によると、熟成によって多形の一部又は全てを異なる多形へと変換することができる。例えば、熟成によってバテライト相をカルサイトへと変換することができる。石膏スラリー中に硫酸アンモニウムを含む幾つかの実施形態によると、供給によりＰＣＣの多形及び粒径の制御を補助することができる。
【０１０４】
本開示の或る特定の実施形態では、ＰＣＣ生成物の乾燥段階は、方法Ａ〜方法Ｉのいずれかに続く脱水によって行うこともできる。生成物の乾燥は、得られる結晶生成物の多形にも寄与し得る。本開示の或る特定の実施形態では、ＰＣＣ反応生成物は乾燥前に固形分含量が少なくとも７０％である反応後の第１の組成物である。ＰＣＣ反応生成物を乾燥段階後に第２の組成物へと変換してもよい。乾燥段階により第１の組成物の任意の非晶質ＰＣＣ生成物を第２の組成物の結晶多形へと変換することができる（また、異なる乾燥方法により異なる多形が生じ得る）。第１の組成物の生成物は熟成及びシーディングしてもよい。乾燥生成物を熟成することもできる。乾燥プロセスと同様に、熟成により多形組成を変化させることもできる。ＰＣＣを形成する反応、シーディング、乾燥及び熟成は全て、バッチプロセス又は連続プロセスで（例えば、インライン静的ミキサー又はカスケードミキサーを備える管型反応器内で）用いることができる。一実施形態では、乾燥は３０℃〜１５０℃の温度範囲で１時間〜１５時間行う。
【０１０５】
幾つかの実施形態では、添加剤又はシード材料の添加は、ＰＣＣの構造に影響を及ぼす可能性がある。例えば、ＰＣＣ形成工程へのクエン酸の添加により、形成されるＰＣＣ生成物の表面積が増大し得る。酸（例えばリン酸）等の酸性添加剤の使用によるｐＨの変更を用いて、ＰＣＣの形状、粒径又は表面積を制御又は変更し、特にＰＣＣの形態を変更することができる。幾つかの実施形態では、シード組成物を用いて、得られるＰＣＣ形態を制御することができる。例えば、（供給材料の重量に対して）約５重量％超の粗い偏三角面体晶ＰＣＣをシード材料として使用することで、より大きな又はより粗いＰＣＣ生成物を得ることができ、より大きな表面積がもたらされ得る。例えば、約５％未満の微細菱面体晶ＰＣＣをシード材料として使用することで、ＰＣＣ凝集体内でより微細な結晶サイズを有するＰＣＣ生成物が得られ、約５％超の微細菱面体晶ＰＣＣシード材料では、作製されるＰＣＣのより微細なサイズの凝集体が得られる。さらに、純粋な（ドロマイト又はマグネシウムのレベルが２％未満である）カルサイトシードを反応混合物に添加するシーディング条件下では、得られるＰＣＣ生成物は斜方晶配置で形成される。同様に、マグネサイト又はドロマイトのシーディングにより斜方晶ＰＣＣも得られる。
【０１０６】
本開示では、「ハイブリッド構造」は、シード構成成分の表面の少なくとも一部に結合したＰＣＣ構成成分を指す。例えば、ＰＣＣ構成成分は、シード構成成分に例えばイオン結合、配位共有（供与）結合又はファンデルワールス結合によって化学結合することができる。幾つかの実施形態によると、ＰＣＣ構成成分をシード構成成分に物理的に結合又は付着することができる。幾つかの実施形態によると、ＰＣＣ構成成分をシード構成成分に吸着又は物理吸着することができる。幾つかの実施形態によると、炭酸塩添加工程中にＰＣＣ構成成分によりシード構成成分上に炭酸塩層を形成することができる。例えば、ＰＣＣ構成成分により、シード構成成分の少なくとも一部、大部分又は実質的に全てを覆う炭酸塩層、シェル又はコーティングを形成することができる。幾つかの実施形態によると、ＰＣＣ構成成分はシード構成成分の実質的に全てをコーティングする、閉じ込める又は封入することができる。幾つかの実施形態によると、ハイブリッド構造はＰＣＣ構成成分、シード構成成分及び／又は界面構成成分を含み得る。界面構成成分は、例えばＰＣＣ構成成分とシード構成成分との間の境界領域であり得る。界面構成成分は、炭酸塩構成成分及び第２の構成成分の要素を含有する化学組成物を含み得る。例えば、ハイブリッド構造が炭酸カルシウムをＰＣＣ構成成分として、炭酸マグネシウムをシード構成成分として含む場合、界面領域は他の構成成分に拡散するカルシウム及び／又はマグネシウム、又は炭酸カルシウムと炭酸マグネシウムとの混合物を含有する領域を含み得る。界面領域は、例えばハイブリッド構造の熱処理（例えば焼結）時に生じ得る。
【０１０７】
本明細書で「非晶質」として記載される構造は短鎖又は長鎖ではない順序を指し、結晶構造は少なくとも幾らかのレベルの順序を指す。したがって、半結晶として記載され得る材料は本開示では結晶性とみなすことができる。本明細書の生成物は通例、１００％結晶性又は１００％非晶質若しくは非結晶ではなく、これらの点間の範囲に存在する。幾つかの実施形態では、ＰＣＣは主に非晶質、又は非晶相と結晶相との組合せ（カルサイト、バテライト又はアラゴナイト等）であり得る。
【０１０８】
「直接作製される」は本明細書で使用される場合、生成物多形（例えばカルサイト）が、単離され、第２の独立した工程において本明細書で言及される加工法（例えば湿式熟成）を用いて生成物多形へと変換される中間体多形（例えばバテライト）を形成することなく形成されるプロセスを指す。言い換えると、「直接作製される」は生成物が１つの反応操作で形成されるプロセスを指す。「直接作製されない」反応生成物の一例は、中間体多形を本明細書で言及する反応法を用いて形成することと、続いて中間体多形単離し、中間体多形を異なる生成物多形へと変換する加工条件にそれを供することとを含み得る。
【０１０９】
本プロセスに使用する石膏は精製石膏又は未精製石膏であり得る。一実施形態では、石膏を反応前に濾過、篩分又は遠心分離して不純物を除去する。
【０１１０】
石膏をカルサイトへと変換する例示的なプロセス
別の態様によると、本開示は、石膏とシード、鉱酸又はその両方とを含む混合物と少なくとも１つの炭酸塩源とを反応させて、沈降炭酸カルシウムを作製することを含む、石膏を沈降炭酸カルシウムへと変換するプロセスに関する。反応物及びシード及び／又は鉱酸により沈降炭酸カルシウムの結晶多形及び／又は粒径が制御され、沈降炭酸カルシウムはカルサイトの形態であり、カルサイトはバテライト多形から変換されることなく反応物から直接作製される。
【０１１１】
Ａ．  一実施形態では、カルサイト多形は鉱酸がクエン酸、硝酸又はリン酸である場合に直接作製される。代替実施形態では、鉱酸はｐＫａが３以下の酸である。一実施形態では、石膏出発物質は炭酸塩不純物を含む場合があり、この状況では、鉱酸を石膏中の炭酸塩不純物のモル当量以上のモル当量で添加する。或る特定の実施形態では、鉱酸は石膏の乾燥重量をベースとして０．１重量％〜２０重量％又は０．５重量％〜１０重量％又は１重量％〜５重量％の範囲の量で存在し得る。
【０１１２】
Ｂ．  方法Ｂでは、カルサイトＰＣＣ生成物は、石膏を方法Ａに関して記載される鉱酸で処理し、カルサイトシードをシーディングした場合に形成することができる。一実施形態では、例えば石膏をベースとして２５重量％未満、１０重量％未満、５重量％未満又は１重量％未満の炭酸カルシウムシードを石膏に添加する。例えば、シードは石膏をベースとして０．１重量％〜２５重量％又は０．５重量％〜１５重量％又は１重量％〜１０重量％の範囲の量で存在し得る。一実施形態では、作製されるＰＣＣは斜方晶を含む配置を有するカルサイトと一致する優勢結晶多形を有する。別の実施形態では、作製されるＰＣＣは１ミクロン〜２８ミクロンの範囲のＰＳＤ（ｄ５０）を有する。別の実施形態では、ＰＣＣは３０〜１００又は５３〜７１又は５９〜６３の範囲の峻度（steepness）（ｄ３０／ｄ７０×１００）を有する。別の実施形態では、ＰＣＣは１ｍ２／ｇ〜３０ｍ２／ｇ又は３ｍ２／ｇ〜９ｍ２／ｇの範囲の表面積（ＢＥＴ及び／又はステアリン酸取込み）を有する。幾つかの実施形態によると、ＰＣＣは比較的急な粒径分布、例えば約４６超の峻度を有し得る。幾つかの実施形態によると、ＰＣＣは比較的広い粒径分布、例えば約４０未満の峻度を有し得る。
【０１１３】
Ｃ．  一実施形態では、カルサイト多形ＰＣＣはシードがカルサイトシードである場合に作製される。幾つかの実施形態では、石膏をベースとして少なくとも２５重量％、少なくとも１０重量％、少なくとも５重量％、少なくとも２重量％又は少なくとも１重量％の炭酸カルシウムを石膏に添加する。例えば、シードは石膏をベースとして１重量％〜２５重量％又は２重量％〜３０重量％又は５重量％〜４０重量％の範囲の量で存在し得る。一実施形態では、作製されるＰＣＣは斜方晶を含む配置を有するカルサイトと一致する優勢結晶多形を有する。別の実施形態では、ＰＣＣは０．１ｍ２／ｇ〜８ｍ２／ｇ又は２．５ｍ２／ｇ〜３０ｍ２／ｇの範囲の表面積を有する。
【０１１４】
Ｄ．  シードはドロマイト、ドロマイト質炭酸塩、硫酸マグネシウム、水酸化マグネシウム、チタニア、シリカ及び酸化亜鉛からなる群から選択される少なくとも１つとすることもできる。例えば、シードはドロマイト質炭酸カルシウムであってもよい。幾つかの実施形態では、作製されるＰＣＣは斜方晶カルサイトのニードル形態、及び他の形態を含む結晶配置を有し得る。さらに、ＰＣＣは非ＰＣＣシード材料、例えばチタニア、シリカ、酸化亜鉛又はそれらの混合物をシーディングする場合にハイブリッド構造を有し得る。幾つかの実施形態では、石膏に炭酸カルシウムの代わりに硫酸マグネシウム及び／又は水酸化マグネシウムをシーディングしてもよい。
【０１１５】
Ｅ．  添加剤は緩衝剤、分散剤、増粘剤、固化防止剤、消泡剤、レオロジー剤、湿潤剤、結晶シード、共溶媒、明度エンハンサー、又は生成物の結晶形／配置に影響を及ぼす任意の作用物質であり得るが、これらに限定されない。添加剤の例としては、クエン酸、リン酸、糖、ＢａＣｌ２、ＭｇＯ、ＭｇＣＯ３、Ｈ２ＳＯ４、Ｈ３ＰＯ４、ＨＣｌ、様々なリン酸塩、ヘキサメタリン酸ナトリウム、硫酸アンモニウム、チオ硫酸ナトリウム及びＮＯ３化合物が挙げられるが、これらに限定されない。明度エンハンサーの例としては、蛍光増白剤が挙げられるが、これに限定されない。幾つかの実施形態によると、添加剤が酸、例えばクエン酸である場合、得られるＰＣＣ形態の表面積が増大し得る。様々な量の酸、例えばリン酸の選択を用いて、ＰＣＣの形状、粒径及び／又は表面積を制御することができる。一実施形態では、混合物がクエン酸、リン酸、硫酸アンモニウム又はチオ硫酸ナトリウムを更に含む場合にカルサイト多形が作製される。一実施形態では、添加剤の重量％は石膏に対して０．１％〜２０％又は０．５％〜１０％又は１％〜６％の範囲である。幾つかの実施形態では、硫酸アンモニウムを反応混合物に添加して、反応速度を制御する。幾つかの実施形態では、チオ硫酸ナトリウムを硫酸アンモニウムの代わりに添加する。例えば、硫酸アンモニウムを石膏スラリーに添加することができる。硫酸アンモニウムの濃度を変更してＰＣＣの多形型及び粒径を制御することができる。
【０１１６】
Ｆ．  炭酸塩源は炭酸アンモニウム、重炭酸アンモニウム、カルバミン酸アンモニウム、炭酸カルシウム、ドロマイト、金属炭酸塩及び二酸化炭素からなる群から選択される少なくとも１つであり得る。炭酸アンモニウムの混合物が石膏を含む溶液であり、反応が溶液中で行われる場合、ＰＣＣ生成物はカルサイトである傾向がある。一実施形態では、炭酸塩源は炭酸アンモニウム、カルバミン酸アンモニウム及び重炭酸アンモニウムの炭酸塩混合物であり、重炭酸アンモニウムの量は炭酸塩混合物中のカルバミン酸アンモニウム又は炭酸アンモニウムの量以上である。一実施形態では、重炭酸アンモニウムを炭酸アンモニウムに添加し（又はその逆）、混合物を生成した後、混合物を石膏に添加する。別の実施形態では、水酸化アンモニウムを含有するスラリーにＣＯ２ガスをバブリングし、バブリングにより炭酸アンモニウム及び重炭酸アンモニウム及び／又はカルバミン酸アンモニウムがｉｎ  ｓｉｔｕで形成された後、得られる炭酸アンモニウム、カルバミン酸アンモニウム及び重炭酸アンモニウムの混合物を石膏に添加する。
【０１１７】
或る特定の実施形態では、反応温度は３０℃以上とすることができ、形成される多形はカルサイトである。
【０１１８】
他の実施形態では、石膏は天然石膏であり、形成される多形はカルサイト及び／又はバテライト生成物である。例えば、炭酸カルシウム生成物は製品組成の合計重量に対し、少なくとも重量で３０％のカルサイトとバテライトを、少なくとも重量で４０％のカルサイトとバテライトを、少なくとも重量で６０％のカルサイトとバテライトを、少なくとも重量で８０％のカルサイトとバテライトを、少なくとも重量で９０％のカルサイトとバテライトを含み得る。
【０１１９】
或る特定の実施形態では、反応を１０以上のｐＨで行い、形成される多形はカルサイトである。
【０１２０】
Ｈ．  一実施形態では、炭酸塩源は二酸化炭素であり、二酸化炭素を石膏とシード、鉱酸又はその両方とを含む混合物との反応前又は反応中にアンモニア又は水酸化アンモニウムと反応させる。混合物のｐＨを１０以上に適合させ、それによりカルサイト多形を形成することができる。そのプロセス中に、二酸化炭素又はアンモニアの濃度を調整することによってｐＨを調整することができる。本開示では、添加する炭酸塩源の量は混合物中に存在する石膏の量を超え、石膏と炭酸塩源とのモル比は約１：１．１〜１：５、１：１．３〜１：２．５又は約１：１．５〜１：２の範囲であり得る。二酸化炭素は純粋な二酸化炭素ガス、１５％〜９０％の二酸化炭素ガスを含有する煙道ガス、又は二酸化炭素ガスに富んだ煙道ガス（例えば９０％超のＣＯ２）とすることができる。一実施形態では、ＦＧＤ石膏をＣＯ２の添加前にアンモニアと混合する。水酸化アンモニウムはアンモニアを水に添加することによって予め形成してもよく、水酸化アンモニウムをＣＯ２の添加前にスラリー化した石膏に供給してもよい。代替的には、炭酸アンモニウムを完全に生成した後、スラリー化した石膏に導入して反応させることができる。水酸化アンモニウムを室温〜４０℃でＣＯ２と反応させることで、炭酸アンモニウムと重炭酸アンモニウムとの混合物が得られ、これを予想されるようにシーディングした石膏と反応させ、カルサイトを作製する。石膏の存在下で、水酸化アンモニウムとＣＯ２とにより炭酸アンモニウムと重炭酸アンモニウムとの混合物が得られ、これが重炭酸アンモニウム及び炭酸アンモニウムの生成中に石膏と反応し始め、硫酸アンモニウムが得られる。代替的な実施形態では、アンモニア及びＣＯ２を初めに混合し、反応させた後、反応した混合物をＦＧＤ石膏と混合する。一実施形態では、ＣＯ２を溶液にバブリングすることによって添加する。代替的な実施形態では、ＣＯ２をドライアイスとして添加する。調製中に炭酸カルシウムの核形成速度及び結晶サイズを反応時間及び温度の制御によって制御することができる。或る特定の実施形態では、二酸化炭素又は二酸化炭素同等物は石膏反応物と等モルであるか又はそれ以上である。反応時間は０．２時間〜１０時間又は０．５時間〜３時間とすることができ、温度は８℃〜９０℃又は１０℃〜９８℃の範囲とすることができる。幾つかの実施形態によると、煙道ガス等のＣＯ２含有ガスを、アンモニアとの反応期間中に連続的に添加することができる。幾つかの実施形態によると、ＣＯ２含有ガスの添加はアンモニアとの反応期間中に停止することができる。ＣＯ２添加を停止する場合、ＣＯ２添加は濾過工程前に任意に再開してもよい。幾つかの実施形態によると、炭酸塩を硫酸アンモニウムから分離する前に反応生成物を貯蔵し、反応生成物を熟成させることができる。熟成は貯蔵中にＣＯ２を添加して又は添加せずに行うことができる。幾つかの実施形態によると、ＣＯ２を炭酸カルシウム及び硫酸アンモニウムへの変換後に添加することができる。幾つかの実施形態によると、ＣＯ２を炭酸カルシウムの単離後に添加することができる。幾つかの実施形態によると、例えば炭酸カルシウムの単離後又は再スラリー化工程後のＣＯ２の導入を用いて炭酸カ���シウムの粒径を制御することができる。
【０１２１】
Ｉ．  代替的な実施形態では、炭酸塩源はナトリウム、カリウム、セシウム、リチウム、ルビジウム、フランシウムであるアルカリ金属炭酸塩である。一実施形態では、金属炭酸塩の金属は一価イオン（例えばアルカリ金属）である。一実施形態では、作製されるＰＣＣはアラゴナイトのニードル形態、斜方晶カルサイト及び他の形態を含む結晶配置を有し得る。一実施形態では、金属炭酸塩の金属は二価イオン、例えばマグネシウム、ストロンチウム、ベリリウム、バリウム又はラジウムである。炭酸マグネシウムは、マグネシウムカチオンが石膏又は金属炭酸塩（例えば炭酸マグネシウム、ドロマイト等）中に存在する条件下で得ることもできる。
【０１２２】
石膏を沈降炭酸カルシウムへと変換するプロセスは、沈降炭酸カルシウムを脱水、乾燥、熟成、表面処理、サイズ減少及び選鉱からなる群から選択される少なくとも１つの方法によって加工することを更に含む。カルサイト多形を用いたＰＣＣの加工によりカルサイトの上述の特性が変化し得る。しかしながら、加工はカルサイトを別の多形へと変換するものではない。
【０１２３】
石膏をアラゴナイトへと変換する例示的なプロセス
第１の態様によると、本開示は、石膏とシード、鉱酸又はその両方とを含む混合物と少なくとも１つの炭酸塩源とを反応させて、沈降炭酸カルシウムを作製することを含む、石膏を沈降炭酸カルシウムへと変換するプロセスに関する。反応物及びシード及び／又は鉱酸により沈降炭酸カルシウムの結晶多形及び／又は粒径が制御され、沈降炭酸カルシウムはアラゴナイトの形態であり、アラゴナイトはバテライト多形から変換されることなく反応物から直接作製される。
【０１２４】
Ｃ．  一実施形態では、シードがアラゴナイト又はブレンドシードである場合にアラゴナイト多形ＰＣＣが作製される。ブレンドシードは、例えば５：１又は３：１の比率でブレンドされた炭酸マグネシウム及び炭酸カルシウムを含み得る。幾つかの実施形態では、石膏をベースとして少なくとも１０重量％、少なくとも５重量％、少なくとも２重量％又は少なくとも１重量％のシードを石膏に添加する。例えば、シードは石膏をベースとして１重量％〜２５重量％又は２重量％〜３０重量％又は５重量％〜４０重量％の範囲の量で存在し得る。一実施形態では、作製されるＰＣＣはアラゴナイトと一致する優勢結晶多形を有する。別の実施形態では、ＰＣＣは２ｍ２／ｇ〜３０ｍ２／ｇ又は５ｍ２／ｇ〜１５ｍ２／ｇ又は２ｍ２／ｇ〜８ｍ２／ｇの範囲の表面積（ＢＥＴ及び／又はステアリン酸取込み）を有する。
【０１２５】
Ｄ．  シードはドロマイト質炭酸塩、硫酸マグネシウム、水酸化マグネシウム、チタニア、シリカ、ストロンチウム及び酸化亜鉛からなる群から選択される少なくとも１つであってもよい。例えば、シードは高マグネシウム含量のドロマイト質炭酸カルシウムであり得る。さらに、ＰＣＣは非ＰＣＣシード材料、例えばチタニア、シリカ、酸化亜鉛、ストロンチウム又はそれらの混合物をシーディングする場合にハイブリッド構造を有し得る。幾つかの実施形態では、石膏に炭酸塩の代わりに硫酸マグネシウム及び／又は水酸化マグネシウムをシーディングしてもよい。
【０１２６】
Ｅ．  添加剤は緩衝剤、分散剤、増粘剤、固化防止剤、消泡剤、レオロジー剤、湿潤剤、結晶シード、共溶媒、明度エンハンサー、又は生成物の結晶形／配置に影響を及ぼす任意の作用物質であり得るが、これらに限定されない。添加剤の例としては、クエン酸、リン酸、糖、ＢａＣｌ２、ＭｇＯ、ＭｇＣＯ３、Ｈ２ＳＯ４、Ｈ３ＰＯ４、ＨＣｌ、様々なリン酸塩、ヘキサメタリン酸ナトリウム、硫酸アンモニウム、チオ硫酸ナトリウム及びＮＯ３化合物が挙げられるが、これらに限定されない。明度ダンプナー（dampeners）の例としては、Ｆｅ２Ｏ３、ＭｎＯ及びＰｂ＋２が挙げられるが、これらに限定されない。幾つかの実施形態によると、添加剤が酸、例えばクエン酸である場合、得られるＰＣＣ形態の表面積が増大し得る。様々な量の酸、例えばリン酸の選択を用いて、ＰＣＣの形状、粒径及び／又は表面積を制御することができる。一実施形態では、添加剤の重量％は石膏に対して０．１％〜２５％又は０．５％〜１５％又は１％〜１０％の範囲である。幾つかの実施形態では、硫酸アンモニウムを反応混合物に添加して、反応速度を制御する。幾つかの実施形態では、チオ硫酸ナトリウムを硫酸アンモニウムの代わりに添加する。例えば、硫酸アンモニウムを石膏スラリーに添加することができる。硫酸アンモニウムの濃度を変更してＰＣＣの多形型及び粒径を制御することができる。
【０１２７】
Ｆ．  炭酸塩源は炭酸アンモニウム、重炭酸アンモニウム、カルバミン酸アンモニウム、炭酸カルシウム、ドロマイト、金属炭酸塩及び二酸化炭素からなる群から選択される少なくとも１つであり得る。一実施形態では、重炭酸アンモニウムを炭酸アンモニウムに添加し（又はその逆）、混合物を生成した後、混合物を石膏に添加する。別の実施形態では、水酸化アンモニウムを含有するスラリーにＣＯ２ガスをバブリングし、バブリングにより炭酸アンモニウム及び／又は重炭酸アンモニウム及び／又はカルバミン酸アンモニウムがｉｎ  ｓｉｔｕで形成された後、得られる炭酸アンモニウム、カルバミン酸アンモニウム及び重炭酸アンモニウムの混合物を石膏に添加する。
【０１２８】
Ｈ．  一実施形態では、炭酸塩源は二酸化炭素であり、二酸化炭素を石膏とシード、鉱酸又はその両方とを含む混合物との反応前又は反応中にアンモニア又は水酸化アンモニウムと反応させる。そのプロセス中に、二酸化炭素又はアンモニアの濃度を調整することによってｐＨを調整することができる。本開示では、添加する炭酸塩源の量は混合物中に存在する石膏の量を超え、石膏と炭酸塩源とのモル比は約１：１．１〜１：５、１：１．３〜１：２．５又は約１：１．５〜１：２の範囲であり得る。二酸化炭素は純粋な二酸化炭素ガス、１５％〜９０％の二酸化炭素ガスを含有する煙道ガス、又は二酸化炭素ガスに富んだ煙道ガス（例えば９０％超のＣＯ２）とすることができる。一実施形態では、ＦＧＤ石膏をＣＯ２の添加前にアンモニアと混合する。水酸化アンモニウムはアンモニアを水に添加することによって予め形成してもよく、水酸化アンモニウムをＣＯ２の添加前にスラリー化した石膏に供給してもよい（又はその逆）。代替的には、炭酸アンモニウム又は重炭酸アンモニウムを含む炭酸アンモニウムを完全に生成した後、スラリー化した石膏に導入して反応させることができる。石膏の存在下で、水酸化アンモニウムとＣＯ２とにより炭酸アンモニウムと重炭酸アンモニウムとが得られ、これが重炭酸アンモニウム及び炭酸アンモニウムの生成中に石膏と反応し始め、硫酸アンモニウムが得られる。代替的な実施形態では、アンモニア及びＣＯ２を初めに混合し、反応させた後、反応した混合物をＦＧＤ石膏と混合する。一実施形態では、ＣＯ２を溶液にバブリングすることによって添加する。代替的な実施形態では、ＣＯ２をドライアイスとして添加する。調製中に炭酸カルシウムの核形成速度及び結晶サイズを反応時間及び温度の制御によって制御することができる。或る特定の実施形態では、二酸化炭素又は二酸化炭素同等物は石膏反応物と等モルであるか又はそれ以上である。反応時間は０．２時間〜１０時間又は０．５時間〜３時間とすることができ、温度は８℃〜９０℃又は１０℃〜９８℃の範囲とすることができる。幾つかの実施形態によると、煙道ガス等のＣＯ２含有ガスを、アンモニアとの反応期間中に連続的に添加することができる。幾つかの実施形態によると、ＣＯ２含有ガスの添加はアンモニアとの反応期間中に停止することができる。ＣＯ２添加を停止する場合、ＣＯ２添加は濾過工程前に任意に再開してもよい。幾つかの実施形態によると、炭酸塩を硫酸アンモニウムから分離する前に反応生成物を貯蔵し、反応生成物を熟成させることができる。熟成は貯蔵中にＣＯ２を添加して又は添加せずに行うことができる。幾つかの実施形態によると、ＣＯ２を炭酸カルシウム及び硫酸アンモニウムへの変換後に添加することができる。幾つかの実施形態によると、ＣＯ２を炭酸カルシウムの単離後に添加することができる。幾つかの実施形態によると、例えば炭酸カルシウムの単離後又は再スラリー化工程後のＣＯ２の導入を用いて炭酸カルシウムの粒径を制御することができる。
【０１２９】
Ｉ．  代替的な実施形態では、炭酸塩源はナトリウム、カリウム、セシウム、リチウム、ルビジウム、フランシウムであるアルカリ金属炭酸塩である。一実施形態では、金属炭酸塩の金属は一価イオン（例えばアルカリ金属）である。一実施形態では、作製されるＰＣＣはアラゴナイトのニードル形態及び他の形態を含む結晶配置を有し得る。一実施形態では、金属炭酸塩の金属は二価イオン、例えばマグネシウムである。炭酸マグネシウムは、マグネシウムカチオンが石膏又は金属炭酸塩（例えば炭酸マグネシウム、ドロマイト等）中に存在する条件下で得ることもできる。
【０１３０】
石膏を沈降炭酸カルシウムへと変換するプロセスは、沈降炭酸カルシウムを脱水、乾燥、熟成、表面処理、サイズ減少及び選鉱からなる群から選択される少なくとも１つの方法によって加工することを更に含む。
【０１３１】
石膏をバテライトへと変換する例示的なプロセス
第２の態様によると、本開示は、ｉ）石膏及びｉｉ）シード、又は１０℃〜６０℃若しくは１８℃〜４５℃若しくは２５℃〜３５℃の反応温度からなる群から選択される少なくとも１つのプロセス条件を準備することと、石膏と少なくとも１つの炭酸塩源とを反応させて、沈降炭酸カルシウムをバテライトの形態で作製することとを含む、石膏を沈降炭酸カルシウムへと変換するプロセスに関する。反応物及びシード及び／又はプロセス条件によりバテライトの粒径が制御される。
【０１３２】
作製されるＰＣＣは、球状「コーラル」及び幾らかの斜方晶を含む配置を有するバテライトと一致する優勢結晶多形を有する。幾つかの実施形態では、バテライトＰＣＣは花形配置、バラ形配置、ニードル状配置、ボール状又は球状配置又は六方晶配置を有し得る。バテライトの配置又は構造は、供給石膏の反応速度、ｐＨ、反応温度又は純度の１つ以上を変更することによって変更することができる。例えば、高純度の石膏（例えば９９％）の供給によりボール状配置を有するバテライトが得られ、アンモニアベースの炭酸塩前駆体及びＰＣＣの同時生成では、より花形のバテライトが得られる傾向がある。幾つかの実施形態によると、ボール状バテライトＰＣＣは、ＰＣＣ反応中に予め形成されたアンモニアベースの炭酸塩及びより低純度の石膏を用いて作製される。作製されるＰＣＣは、０．１ミクロン〜３０ミクロン又は１．０ミクロン〜２０ミクロン又は２．０ミクロン〜１２．０ミクロン又は３．０ミクロン〜７．０ミクロンの範囲のＰＳＤ（ｄ５０）を有する。別の実施形態では、ＰＣＣは３０〜１００又は５０〜１００又は５６〜８３又は５９〜７１の範囲の峻度（ｄ３０／ｄ７０×１００）を有する。別の実施形態では、ＰＣＣは５ｍ２／ｇ〜７５ｍ２／ｇ又は５ｍ２／ｇ〜２０ｍ２／ｇ又は７ｍ２／ｇ〜１５ｍ２／ｇの範囲の表面積（ＢＥＴ及び／又はステアリン酸取込み）を有する。
【０１３３】
他の実施形態では、３０℃未満の反応温度はバテライト多形をもたらす。
【０１３４】
Ｅ．  添加剤は緩衝剤、分散剤、増粘剤、固化防止剤、消泡剤、レオロジー剤、湿潤剤、結晶シード、共溶媒、明度エンハンサー若しくはダンプナー、又は生成物の結晶形／配置に影響を及ぼす任意の作用物質であり得るが、これらに限定されない。添加剤の例としては、クエン酸、リン酸、糖、ＢａＣｌ２、ＭｇＯ、ＭｇＣＯ３、Ｈ２ＳＯ４、Ｈ３ＰＯ４、ＨＣｌ、様々なリン酸塩、ヘキサメタリン酸ナトリウム、硫酸アンモニウム、チオ硫酸ナトリウム及びＮＯ３化合物が挙げられるが、これらに限定されない。明度ダンプナーの例としては、Ｆｅ２Ｏ３、ＭｎＯ、並びにＰｂ＋２及び他の鉛化合物が挙げられるが、これに限定されない。幾つかの実施形態によると、添加剤が酸、例えばクエン酸である場合、得られるＰＣＣ形態の表面積が増大し得る。様々な量の酸、例えばリン酸の選択を用いて、ＰＣＣの形状、粒径及び／又は表面積を制御することができる。一実施形態では、添加剤は硫酸アンモニウムであり、硫酸アンモニウムは０．５ｗｔ／ｖｏｌ％〜５０ｗｔ／ｖｏｌ％又は２ｗｔ／ｖｏｌ％〜３５ｗｔ／ｖｏｌ％又は４重量％〜２０重量％で混合物中に存在する。幾つかの実施形態では、硫酸アンモニウムを反応混合物に添加して、反応速度を制御する。幾つかの実施形態では、チオ硫酸ナトリウムを硫酸アンモニウムの代わりに添加する。例えば、硫酸アンモニウムを石膏スラリーに添加することができる。硫酸アンモニウムの濃度を変更してＰＣＣの多形型及び粒径を制御することができる。代替的には、有機酸はクエン酸であり、混合物中のクエン酸の重量％は石膏の重量に対して０．１％以上、１０％以上又は２５％以上である。
【０１３５】
Ｇ．  炭酸塩源は炭酸アンモニウム、重炭酸アンモニウム、カルバミン酸アンモニウム、炭酸カルシウム、ドロマイト、金属炭酸塩及び二酸化炭素からなる群から選択される少なくとも１つである。一実施形態では、炭酸塩源は炭酸アンモニウム、カルバミン酸アンモニウム及び重炭酸アンモニウムの炭酸塩混合物であり、重炭酸アンモニウムの量は炭酸塩混合物中のカルバミン酸アンモニウム又は炭酸アンモニウムの量未満である。概して、炭酸塩源と石膏との間の反応がスラリー中で行われる条件下で、得られるＰＣＣはバテライトである。一実施形態では、重炭酸アンモニウムを炭酸アンモニウムに添加し（又はその逆）、混合物を生成した後、混合物を石膏に添加する。別の実施形態では、水酸化アンモニウムを含有するスラリーにＣＯ２ガスをバブリングし、バブリングにより炭酸アンモニウム及び／又はカルバミン酸アンモニウム及び重炭酸アンモニウムがｉｎ  ｓｉｔｕで形成された後、得られる炭酸アンモニウム、カルバミン酸アンモニウム及び重炭酸アンモニウムの混合物を石膏に添加する。
【０１３６】
Ｈ．  更に別の実施形態では、炭酸塩源は二酸化炭素であり、二酸化炭素を石膏とシード、鉱酸又はその両方とを含む混合物との反応前又は反応中にアンモニア又は水酸化アンモニウムと反応させる。混合物のｐＨを１０未満のｐＨに適合させ、それによりバテライト多形を形成する。二酸化炭素は純粋な二酸化炭素ガス、１５％〜９０％の二酸化炭素ガスを含有する煙道ガス、又は二酸化炭素ガスに富んだ煙道ガス（例えば９０％超のＣＯ２）とすることができる。一実施形態では、ＦＧＤ石膏をＣＯ２の添加前にアンモニアと混合する。水酸化アンモニウムはアンモニアを水に添加することによって予め形成してもよく、水酸化アンモニウムをＣＯ２の添加前にスラリー化した石膏に供給してもよい。代替的な実施形態では、アンモニア及びＣＯ２を初めに混合し、反応させた後、反応した混合物をＦＧＤ石膏と混合する。水酸化アンモニウムを室温又は最大で少なくとも４０℃でＣＯ２と反応させることで、炭酸アンモニウムと重炭酸アンモニウムとの混合物が得られ、これを予想されるようにシーディングしていない石膏と反応させ、カルサイトを作製する。代替的には、炭酸アンモニウムを完全に生成した後、スラリー化した石膏に導入して反応させることができる。石膏の存在下で、水酸化アンモニウムとＣＯ２とにより炭酸アンモニウムと重炭酸アンモニウムとが得られ、これが重炭酸アンモニウム及び炭酸アンモニウムの生成中に石膏と反応し始め、硫酸アンモニウムが得られる。一実施形態では、ＣＯ２を溶液にバブリングすることによって添加する。代替的な実施形態では、ＣＯ２をドライアイスとして添加する。調製中に炭酸カルシウムの核形成速度及び結晶サイズを反応時間及び温度の制御によって制御することができる。或る特定の実施形態では、二酸化炭素又は二酸化炭素同等物は石膏反応物と等モルであるか又はそれ以上である。反応時間は０．２時間〜１０時間又は０．５時間〜３時間であり、温度は８℃〜９０℃又は１０℃〜９８℃の範囲である。幾つかの実施形態によると、煙道ガス等のＣＯ２含有ガスを、アンモニアとの反応期間中に連続的に添加することができる。幾つかの実施形態によると、ＣＯ２含有ガスの添加はアンモニアとの反応期間中に停止することができる。ＣＯ２添加を停止する場合、ＣＯ２添加は濾過工程前に任意に再開してもよい。幾つかの実施形態によると、炭酸塩を硫酸アンモニウムから分離する前に反応生成物を貯蔵し、反応生成物を熟成させることができる。熟成は貯蔵中にＣＯ２を添加して又は添加せずに行うことができる。幾つかの実施形態によると、ＣＯ２を炭酸カルシウム及び硫酸アンモニウムへの変換後に添加することができる。幾つかの実施形態によると、ＣＯ２を炭酸カルシウムの単離後に添加することができる。幾つかの実施形態によると、例えば炭酸カルシウムの単離後又は再スラリー化工程後のＣＯ２の導入を用いて炭酸カルシウムの粒径を制御することができる。
【０１３７】
Ｉ．  代替的な実施形態では、炭酸塩源は炭酸ナトリウム、カリウム、セシウム、リチウム、ルビジウム又はフランシウムベースの炭酸塩等のアルカリ金属炭酸塩である。一実施形態では、金属炭酸塩の金属は一価イオン（例えばアルカリ金属）である。一実施形態では、作製されるＰＣＣは、例えば球状バテライトを含む結晶配置を有し得る。一実施形態では、金属炭酸塩の金属はマグネシウム、ストロンチウム、ベリリウム、バリウム又はラジウム等の二価イオンである。炭酸マグネシウムは、マグネシウムカチオンが石膏又は金属炭酸塩（例えば炭酸マグネシウム、ドロマイト等）中に存在する条件下でも得ることができる。
【０１３８】
石膏を沈降炭酸カルシウムへと変換するプロセスは、バテライトを脱水、乾燥、熟成、表面処理、サイズ減少及び選鉱からなる群から選択される少なくとも１つの方法によって加工することを更に含み、加工によりバテライトがカルサイト又はアラゴナイト多形へと変換される。一実施形態では、ｐＨが４〜９又は５〜８又は６〜７．７の範囲の水中でのバテライトＰＣＣへの重質炭酸カルシウム（ＧＣＣ）のシーディングにより、バテライトがカルサイト多形へと変換される。この変換については、ＧＣＣシードをバテライトに対して０．１重量％〜２５重量％又は０．５重量％〜１５重量％又は１重量％〜１０重量％準備し、温度を３５℃未満に維持する。さらに、水酸化アンモニウム、又は水酸化ナトリウム、水酸化カリウム若しくは水酸化カルシウム等の他の塩基をバテライトと水との混合物に添加し、ｐＨを１０以上又は１０．５以上又は１１以上に調整することによってバテライトをカルサイト多形へと変換することができる。この変換プロセスについては、温度を約２３℃〜約８０℃、約２５℃〜約５０℃又は約３０℃〜約４０℃の範囲の温度に維持する。幾つかの実施形態によると、変換プロセスの温度は約３０分間〜約１２時間の範囲の期間にわたって維持することができる。幾つかの実施形態によると、実質的に全てのバテライトをカルサイトへと変換することができる。一実施形態では、２％〜１０％、４％〜９％又は６％〜８％の重炭酸アンモニウムをバテライトＰＣＣへと添加することで、カルサイト多形への変換も補助される。バテライトからカルサイトへの変換に関しては、バテライトと水との混合物をウェットケーキ又はスラリーの形態とすることができる。対照的に、バテライトの乾燥によりバテライト多形が安定化し、カルサイトへの変換が妨げられる。
【０１３９】
代替的には、バテライトは硫酸アンモニウムの存在、及び／又は鉄材料の存在、又は重炭酸アンモニウム及び硫酸アンモニウムの非存在によって安定化させることができる。例えば、バテライトは、重炭酸アンモニウムが重炭酸アンモニウムと硫酸アンモニウムとの比率が０：１００〜１：１５であるように存在する場合であっても硫酸アンモニウムの存在によって安定化させることができる。或る特定の実施形態では、バテライトは１日若しくは１週間若しくは１ヶ月又はそれ以上安定化させることができる。
【０１４０】
第３の態様によると、本開示は、石膏を準備することと、ｉ）ウェットバテライトのｐＨが８以下であり、ｉｉ）バテライトが乾燥するように石膏を少なくとも１つの炭酸塩源と反応させて、沈降炭酸カルシウムをバテライトの形態で作製することとを含む、石膏を沈降炭酸カルシウムへと変換するプロセスに関する。
【０１４１】
沈降炭酸カルシウム（ＰＣＣ）の形態及び特性
本開示では、ＰＣＣ組成物の結晶含量は、例えば走査型電子顕微鏡又はＸ線回折を用いる目視検査によって容易に決定することができる。かかる決定は結晶形の特定に基づくものであってもよく、当業者に既知である。
【０１４２】
本開示のＰＣＣ組成物は、組成物の総重量に対して３０重量％以上、４０重量％以上、６０重量％以上、約８０重量％以上又は約９０重量％以上の単結晶多形含量を特徴とする。幾つかの実施形態では、単結晶多形はバテライト、カルサイト及びアラゴナイトから選択される。本開示のＰＣＣ組成物はいずれも、３０％以上の単結晶バテライト多形に加えてカルサイト、アラゴナイト及び非晶質炭酸カルシウムからなる群から選択される少なくとも１つの多形を更に又は付加的に含んでいてもよい。
【０１４３】
幾つかの実施形態では、本開示は安定したＰＣＣ組成物又は生成物を提供する。本明細書で使用される場合、安定したとは、少なくとも２４時間又は少なくとも４８時間又は少なくとも７２時間又は１週間又は１ヶ月の期間にわたってその多形（すなわちバテライト、カルサイト、アラゴナイト及び非晶質炭酸カルシウム）のいずれかの１％未満の変換、又はその多形のいずれかの０．７５％未満若しくは０．５％未満若しくは０．２５％未満若しくは０．２％未満若しくは０．１％未満の変換を有する多形組成を指す。例えば、ＰＣＣ組成物の総重量に対して９５重量％のバテライト多形を含む安定したＰＣＣ組成生成物は、少なくとも２４時間の期間に９４重量％〜９６重量％のバテライト又は９４．５重量％〜９５．５重量％のバテライトを維持する。幾つかの実施形態では、安定性はＰＣＣの形態によって異なる場合がある。
【０１４４】
ＰＣＣ組成物は、それらの粒径分布（ＰＳＤ）によっても特徴付けることができる。本明細書で使用される場合、当該技術分野で一般に規定されるように、メジアン粒径（ｄ５０とも呼ばれる）は、粒子重量の５０パーセントが指定値以下の直径を有する粒子によって占められるサイズとして規定される。
【０１４５】
ＰＣＣ組成物は約０．１ミクロン〜約３０ミクロン、例えば約１ミクロン〜約２８ミクロン、約２ミクロン〜約１４ミクロン、約２ミクロン〜約８ミクロン、約１ミクロン〜約４ミクロン又は約０．１ミクロン〜約１．５ミクロンの範囲のｄ５０を有し得る。ｄ５０はＰＣＣの形態によって異なる場合がある。例えば、カルサイトＰＣＣは約１ミクロン〜約２８ミクロン、例えば約１ミクロン〜約２ミクロン、約１ミクロン〜約５ミクロン、約２ミクロン〜約４ミクロン又は約４ミクロン〜約６ミクロンの範囲のｄ５０を有し得る。バテライトＰＣＣは約０．１ミクロン〜約３０ミクロン、例えば約０．１ミクロン〜約２ミクロン、約１ミクロン〜約２０ミクロン、約１ミクロン〜約１０ミクロン又は約２ミクロン〜約８ミクロンの範囲のｄ５０を有し得る。アラゴナイトＰＣＣは約０．１ミクロン〜約１０ミクロン、例えば約１ミクロン〜約８ミクロン、約１．５ミクロン〜約６ミクロン又は約２ミクロン〜約４ミクロンの範囲のｄ５０を有し得る。
【０１４６】
幾つかの実施形態によると、ＰＣＣ粒子の約０．１パーセント〜約６０パーセントが直径約２ミクロン未満である。他の実施形態では、ＰＣＣ粒子の約５５パーセント〜約９９パーセントが直径２ミクロン未満である。幾つかの実施形態によると、ＰＣＣ粒子の約１パーセント未満が直径１０ミクロン超であり、例えばＰＣＣ粒子の０．５パーセント未満が直径１０ミクロン超であるか、又はＰＣＣ粒子の０．１％未満が直径１０ミクロン超である。
【０１４７】
ＰＣＣ組成物は、それらのアスペクト比によって更に特徴付けることができる。本明細書で使用される場合、アスペクト比は形状係数を指し、それに直交する粒子の最小寸法（例えば幅）で除算した粒子の最大寸法（例えば長さ）に等しい。ＰＣＣ組成物の粒子のアスペクト比は、様々な方法によって決定することができる。かかる方法の１つは、初めにＰＣＣスラリーを標準ＳＥＭステージ上に堆積させることと、スラリーを白金でコーティングすることとを含む。次いで、画像を得て、粒子の厚さ及び幅が等しいと仮定したコンピュータによる分析を用いて粒子寸法を決定する。次いで、個々の粒子の長さ対幅のアスペクト比の５０回の算出値を平均することによってアスペクト比を決定することができる。ＰＣＣ組成物は約１〜２０、例えば約１〜１５、約２〜０又は約３〜５の範囲のアスペクト比を有し得る。アスペクト比はＰＣＣの形態によって異なる場合がある。例えば、カルサイトＰＣＣは約１〜２０、例えば約１〜１０、約３〜５又は約１〜２の範囲のアスペクト比を有し得る。バテライトＰＣＣは約１〜２０又は約１〜１０、例えば約１〜８、約２〜５又は約１〜３の範囲のアスペクト比を有し得る。アラゴナイトＰＣＣは約１〜２０、例えば約１〜１５、約２〜１０又は約２〜５の範囲のアスペクト比を有し得る。
【０１４８】
ＰＣＣ組成物は、それらの立方度、すなわち表面積と粒径との比率（すなわち、材料が立方体、直方柱又は菱面体にどの程度近いか）に関しても特徴付けることができる。本開示の或る特定の実施形態では、より低い表面積が有利である。より小さな粒子は通例、はるかに高い表面積を有するが、小さな粒径が多くの種々の用途に有利である。このため、小粒径材料を含み、「通常の」表面積よりも低いＰＣＣ生成物が特に有利である。斜方結晶形が、概して立方度に関して好ましい。ＰＣＣ組成物は約０．０３〜３０又は約０．０３〜５０、例えば約０．０４〜４５、約０．５〜２０、約１〜１５、約２〜１０又は約３〜５の範囲の立方度を有し得る。立方度はＰＣＣの形態によって異なる場合がある。例えば、カルサイトＰＣＣ組成物は約０．０３〜５０、例えば約０．０４〜２５、約０．５〜２０、約１〜１５、約２〜１０又は約３〜５の範囲の立方度を有し得る。バテライトＰＣＣ組成物は約０．０３〜３０又は約０．０３〜５０、例えば約０．１〜３０、約０．５〜２５、約１〜１５、約２〜１０又は約３〜８の範囲の立方度を有し得る。アラゴナイトＰＣＣ組成物は約０．０３〜５０、例えば約０．１〜３０、約０．５〜２０、約１〜１５、約２〜１０又は約３〜８の範囲の立方度を有し得る。
【０１４９】
幾つかの実施形態によると、ＰＣＣ組成物の立方性（cubic nature）はＰＣＣ粒子の「直角度」によって決定することができる。直角度の測定値は概して、ＰＣＣ粒子の面によって形成される角度を表すものである。直角度は本明細書で使用される場合、面が実質的に平面であるＰＣＣの隣接面間の角度を算出することによって決定することができる。直角度は、測定される面に平行な観点から見た場合の平面のＰＣＣ粒子面の端部によって形成される角度を決定することによってＳＥＭ画像を用いて測定することができる。図４１に直角度の例示的な測定を示す。幾つかの実施形態によると、ＰＣＣ組成物は約７０度〜約１１０度、例えば約７５度〜約１０５度、約８０度〜約１００度又は約８５度〜約９５度の範囲の直角度を有し得る。直角度はＰＣＣの形態によって異なる場合がある。例えば、カルサイトＰＣＣ組成物は約７０度〜約１１０度、例えば約７５度〜約１０５度、約８０度〜約１００度又は約８５〜約９５度の範囲の直角度を有し得る。バテライトＰＣＣ組成物は約７０度〜約１１０度又は約５０度〜約９５度、例えば約５０度〜約１０５度、約６０度〜約１００度又は約５０度〜約９５度の範囲の直角度を有し得る。アラゴナイト組成物は約１度〜約１７９度、例えば約５度〜約１５０度、約１５度〜約１００度又は約１５度〜約４５度の範囲の直角度を有し得る。
【０１５０】
本開示では、生成物の単分散性は結晶サイズ及び多形の均一性を指す。峻度（ｄ３０／ｄ７０×１００）は粒径分布の釣鐘曲線を指し、単分散性の指標である。ｄｘはｘ重量％の粒子がそれよりも細かい直径に相当する球状直径である。幾つかの実施形態によると、ＰＣＣ組成物は約３０〜約１００の範囲、例えば約３３〜約１００、約４２〜約７６、約４４〜約７５、約４６〜約７０、約５０〜約６６、約５９〜約６６又は約６２〜約６５の範囲の峻度を有し得る。幾つかの実施形態によると、ＰＣＣ組成物は約２０〜約７１の範囲、例えば約２５〜約５０の範囲の峻度を有し得る。幾つかの実施形態では、峻度はＰＣＣの形態によって異なる場合がある。例えば、カルサイトはバテライトとは異なる峻度を有し得る。
【０１５１】
幾つかの実施形態によると、ＰＣＣ組成物は約２ミクロン〜２５ミクロン未満、例えば約１７ミクロン未満、約１５ミクロン未満、約１２ミクロン未満又は約１０ミクロン未満のトップカット（ｄ９０）粒径を有し得る。幾つかの実施形態によると、ＰＣＣ組成物は約２ミクロン〜約２５ミクロンの範囲、例えば約１５ミクロン〜約２５ミクロン、約１０ミクロン〜約２０ミクロン又は約３ミクロン〜約１５ミクロンの範囲のトップカット粒径を有し得る。幾つかの実施形態では、トップカット粒径はＰＣＣの形態によって異なる場合がある。例えば、カルサイトはバテライトとは異なるトップカット粒径を有し得る。
【０１５２】
幾つかの実施形態によると、ＰＣＣ組成物は約４ミクロン未満、例えば約２ミクロン未満、約１ミクロン未満、約０．７ミクロン未満、約０．５ミクロン未満、０．３ミクロン未満又は０．２ミクロン未満のボトムカット（ｄ１０）粒径を有し得る。幾つかの実施形態によると、ＰＣＣ組成物は約０．１ミクロン〜約４ミクロンの範囲、例えば約０．１ミクロン〜約１ミクロン、約１ミクロン〜約４ミクロン又は約０．５ミクロン〜約１．５ミクロンの範囲のボトムカット粒径を有し得る。幾つかの実施形態では、ボトムカット粒径はＰＣＣの形態によって異なる場合がある。例えば、カルサイトはバテライトとは異なるボトムカット粒径を有し得る。例えば、バテライト及びカルサイトは約０．１ミクロン〜約４ミクロンの範囲のボトムカット粒径を有し、アラゴナイトは約０．０５ミクロン〜約４ミクロンの範囲のボトムカット粒径を有し得る。
【０１５３】
ＰＣＣ組成物はそれらのＢＥＴ表面積によって付加的に特徴付けることができる。本明細書で使用される場合、ＢＥＴ表面積は固体表面に対する気体分子の物理吸着を説明するＢｒｕｎａｕｅｒ−Ｅｍｍｅｔｔ−Ｔｅｌｌｅｒ（ＢＥＴ）を指す。ＢＥＴ表面積は多層吸着を指し、通常は非腐食性ガス（すなわち窒素、アルゴン、二酸化炭素等）を吸着質として採用し、表面積データを決定するものである。ＢＥＴ表面積はＰＣＣの形態によって異なる場合がある。幾つかの実施形態によると、ＰＣＣは８０ｍ２／ｇ未満、例えば７５ｍ２／ｇ未満、５０ｍ２／ｇ未満、２０ｍ２／ｇ未満、１５ｍ２／ｇ未満、１０ｍ２／ｇ未満、５ｍ２／ｇ未満、４ｍ２／ｇ未満又は３ｍ２／ｇ未満のＢＥＴ表面積を有し得る。幾つかの実施形態では、カルサイトＰＣＣ組成物粒子は１ｍ２／ｇ〜３０ｍ２／ｇ、例えば２ｍ２／ｇ〜２０ｍ２／ｇ、３ｍ２／ｇ〜１０ｍ２／ｇ、３ｍ２／ｇ〜５．０ｍ２／ｇの範囲のＢＥＴ表面積を有し得る。他の実施形態では、カルサイトＰＣＣは１ｍ２／ｇ〜６ｍ２／ｇ、１ｍ２／ｇ〜４ｍ２／ｇ、３ｍ２／ｇ〜６ｍ２／ｇ、又は１ｍ２／ｇ〜１０ｍ２／ｇ、２ｍ２／ｇ〜１０ｍ２／ｇ、又は５ｍ２／ｇ〜１０ｍ２／ｇの範囲のＢＥＴ表面積を有し得る。幾つかの実施形態によると、カルサイトＰＣＣは３０ｍ２／ｇ以下のＢＥＴ表面積を有し得る。バテライトＰＣＣは５ｍ２／ｇ〜７５ｍ２／ｇ、例えば１０ｍ２／ｇ〜６０ｍ２／ｇ、２０ｍ２／ｇ〜５０ｍ２／ｇ、２５ｍ２／ｇ〜４０ｍ２／ｇ又は３０ｍ２／ｇ〜３５ｍ２／ｇの範囲のＢＥＴ表面積を有し得る。或る特定の実施形態では、バテライトＰＣＣ組成物粒子は７ｍ２／ｇ〜１８ｍ２／ｇ、５ｍ２／ｇ〜２０ｍ２／ｇ又は７ｍ２／ｇ〜１５ｍ２／ｇの範囲のＢＥＴ表面積を有し得る。アラゴナイトＰＣＣは２ｍ２／ｇ〜３０ｍ２／ｇ、例えば５ｍ２／ｇ〜２０ｍ２／ｇ又は１０ｍ２／ｇ〜１５ｍ２／ｇの範囲のＢＥＴ表面積を有し得る。
【０１５４】
ＰＣＣ組成物は、ＢＥＴ表面積とｄ５０との比率によって付加的に特徴付けることができる。或る特定の実施形態では、バテライトＰＣＣ組成物粒子は、１〜６．５、２〜５．５又は２．５〜５のＢＥＴ表面積とｄ５０との比率を有する。別の実施形態では、カルサイトＰＣＣ組成物粒子は、０．６〜２、０．７〜１．８又は０．８〜１．５のＢＥＴ表面積とｄ５０との比率を有する。
【０１５５】
ＰＣＣ組成物は、それらのステアリン酸取込み表面積によって付加的に特徴付けることができる。本明細書で使用される場合、ステアリン酸取込み表面積は、ステアリン酸によるＰＣＣ組成物の表面処理を指す。制御条件下で、ステアリン酸はＰＣＣの表面上に単分子層を形成するため、ステアリン酸の吸着又は取込みによって表面積に関する情報を与えることができる。ステアリン酸取込み表面積はＰＣＣの形態によって異なる場合がある。幾つかの実施形態によると、ＰＣＣは８０ｍ２／ｇ未満、例えば７５ｍ２／ｇ未満、５０ｍ２／ｇ未満、２０ｍ２／ｇ未満、１５ｍ２／ｇ未満、１０ｍ２／ｇ未満、５ｍ２／ｇ未満、４ｍ２／ｇ未満又は３ｍ２／ｇ未満のステアリン酸取込み表面積を有し得る。幾つかの実施形態では、カルサイトＰＣＣ組成物粒子は１ｍ２／ｇ〜３０ｍ２／ｇ、例えば２ｍ２／ｇ〜２０ｍ２／ｇ、３ｍ２／ｇ〜１０ｍ２／ｇ、３ｍ２／ｇ〜５．０ｍ２／ｇの範囲のステアリン酸取込み表面積を有する。他の実施形態では、カルサイトＰＣＣは１ｍ２／ｇ〜６ｍ２／ｇ、１ｍ２／ｇ〜４ｍ２／ｇ、３ｍ２／ｇ〜６ｍ２／ｇ、又は１ｍ２／ｇ〜１０ｍ２／ｇ、２ｍ２／ｇ〜１０ｍ２／ｇ、又は５ｍ２／ｇ〜１０ｍ２／ｇの範囲のステアリン酸取込み表面積を有し得る。幾つかの実施形態によると、カルサイトＰＣＣは３０ｍ２／ｇ以下のステアリン酸取込み表面積を有し得る。バテライトＰＣＣは５ｍ２／ｇ〜７５ｍ２／ｇ、例えば１０ｍ２／ｇ〜６０ｍ２／ｇ、２０ｍ２／ｇ〜５０ｍ２／ｇ、２５ｍ２／ｇ〜４０ｍ２／ｇ、又は３０ｍ２／ｇ〜３５ｍ２／ｇの範囲のステアリン酸取込み表面積を有し得る。或る特定の実施形態では、バテライトＰＣＣ組成物粒子は７ｍ２／ｇ〜１８ｍ２／ｇ、５ｍ２／ｇ〜２０ｍ２／ｇ又は７ｍ２／ｇ〜１５ｍ２／ｇの範囲のステアリン酸取込み表面積を有する。アラゴナイトＰＣＣは２ｍ２／ｇ〜３０ｍ２／ｇ、例えば５ｍ２／ｇ〜２０ｍ２／ｇ又は１０ｍ２／ｇ〜１５ｍ２／ｇの範囲のステアリン酸取込み表面積を有する。
【０１５６】
幾つかの実施形態では、本明細書のプロセスを用いたＰＣＣの収率は５０％超、６０％超、８０％超又は９０％超である。
【０１５７】
幾つかの実施形態では、ＰＣＣ組成物は沈降炭酸カルシウム（ＣａＣＯ３）を実質的に含む。ＣａＣＯ３に加えて、鉄（Ｆｅ）、水酸化アンモニウム（ＮＨ４ＯＨ）、炭酸アンモニウム（ＮＨ４）２ＣＯ３、硫酸アンモニウム（ＮＨ４）２ＳＯ４、硫酸カルシウム（ＣａＳＯ４）、炭酸マグネシウム（ＭｇＣＯ３）、酸化カルシウム（ＣａＯ）及びそれらの組合せを含むが、これらに限定されない様々な有機又は無機材料がＰＣＣ組成物中に存在していてもよい。幾つかの実施形態では、バテライトＰＣＣ、カルサイトＰＣＣ、アラゴナイトＰＣＣ及び／又は非晶質ＰＣＣ及び／又はそれらの混合物を含むＰＣＣ組成物は、これらの不純物の少なくとも１つを含む。幾つかの実施形態では、存在するこれらの不純物の量は、ＰＣＣの形態及び／又はそれらの形成に用いられる方法及び技法に応じて異なり得る。
【０１５８】
幾つかの実施形態では、ＰＣＣ組成物は３５重量％未満、例えば３０重量％未満、２５重量％未満、２０重量％未満、１５重量％未満、１０重量％未満、５重量％未満又は２重量％未満のＰＣＣ組成物の総重量に対する重量によるＮＨ４ＯＨ含量を有する。幾つかの実施形態では、ＰＣＣ組成物は０重量％〜３５重量％、１重量％〜３０重量％、２重量％〜２５重量％、３重量％〜２０重量％、４重量％〜１５重量％又は５重量％〜１０重量％のＰＣＣ組成物の総重量に対する重量によるＮＨ４ＯＨ含量を有する。
【０１５９】
幾つかの実施形態では、ＰＣＣ組成物は４０重量％未満、例えば３５重量％未満、３０重量％未満、２５重量％未満、２０重量％未満、１５重量％未満、１０重量％未満、５重量％未満又は２重量％未満のＰＣＣ組成物の総重量に対する重量による（ＮＨ４）２ＣＯ３含量を有する。幾つかの実施形態では、ＰＣＣ組成物は０重量％〜４０重量％、１重量％〜３５重量％、２重量％〜３０重量％、３重量％〜２５重量％、４重量％〜２０重量％、５重量％〜１５重量％又は５重量％〜１０重量％のＰＣＣ組成物の総重量に対する重量による（ＮＨ４）２ＣＯ３含量を有する。
【０１６０】
幾つかの実施形態では、ＰＣＣ組成物は３５重量％未満、例えば３０重量％未満、２５重量％未満、２０重量％未満、１５重量％未満、１０重量％未満、５重量％未満又は２重量％未満のＰＣＣ組成物の総重量に対する重量による（ＮＨ４）２ＳＯ４含量を有する。幾つかの実施形態では、ＰＣＣ組成物は０重量％〜３５重量％、１重量％〜３０重量％、２重量％〜２５重量％、３重量％〜２０重量％、４重量％〜１５重量％又は５重量％〜１０重量％のＰＣＣ組成物の総重量に対する重量による（ＮＨ４）２ＳＯ４含量を有する。
【０１６１】
幾つかの実施形態では、ＰＣＣ組成物は５０重量％未満、例えば４０重量％未満、３５重量％未満、３０重量％未満、２５重量％未満、２０重量％未満、１５重量％未満又は１２重量％未満のＰＣＣ組成物の総重量に対する重量によるＣａＳＯ４含量を有する。幾つかの実施形態では、ＰＣＣ組成物は１０重量％〜５０重量％、１５重量％〜４０重量％、２０重量％〜３５重量％又は２５重量％〜３０重量％のＰＣＣ組成物の総重量に対する重量によるＣａＳＯ４含量を有する。
【０１６２】
幾つかの実施形態では、ＰＣＣ組成物は５０重量％未満、例えば４０重量％未満、３５重量％未満、３０重量％未満、２５重量％未満、２０重量％未満、１５重量％未満、１０重量％未満又は５重量％未満のＰＣＣ組成物の総重量に対する重量によるＭｇＣＯ３含量を有する。幾つかの実施形態では、ＰＣＣ組成物は２重量％〜５０重量％、５重量％〜４０重量％、１０重量％〜３５重量％、１５重量％〜３０重量％又は２０重量％〜２５重量％のＰＣＣ組成物の総重量に対する重量によるＭｇＣＯ３含量を有する。
【０１６３】
幾つかの実施形態では、ＰＣＣ組成物は１０重量％未満、例えば９重量％未満、８重量％未満、７重量％未満又は６重量％未満のＰＣＣ組成物の総重量に対する重量によるＣａＯ含量を有する。幾つかの実施形態では、ＰＣＣ組成物は５重量％〜１０重量％、６重量％〜９重量％、７重量％〜８重量％又は７．２５重量％〜７．７５重量％のＰＣＣ組成物の総重量に対する重量によるＣａＯ含量を有する。
【０１６４】
幾つかの実施形態では、ＰＣＣ組成物は０．０４重量％超、例えば０．０５重量％超、０．１０重量％超、０．２５重量％超、０．５重量％超、０．７５重量％超、１重量％超、２重量％超又は５重量％超のＰＣＣ組成物の総重量に対する重量によるＦｅ含量を有する。幾つかの実施形態では、ＰＣＣ組成物は０．０４重量％〜１０重量％、０．０５重量％〜５重量％、０．０６重量％〜１重量％、０．０７重量％〜０．８重量％、０．０８重量％〜０．６重量％、０．１重量％〜０．５重量％又は０．２重量％〜０．４重量％のＰＣＣ組成物の総重量に対する重量によるＦｅ含量を有する。
【０１６５】
焼成天然炭酸カルシウムの使用による沈降炭酸カルシウム（ＰＣＣ）の作製は既知であり、産業において広く使用されている。極めて高温での焼成により二酸化炭素の発生及び酸化カルシウムの形成が推し進められ、それから消和と称される水及び二酸化炭素への連続曝露時に沈降炭酸カルシウムが作製される。天然炭酸カルシウムの焼成において消費されるエネルギー及び二酸化炭素汚染の同時発生は、これら従来の方法の高い経済コスト及び環境コストに含まれる。幾つかの実施形態では、本開示のＰＣＣ組成物は、天然炭酸カルシウムの焼成及び消和によりＰＣＣの作製中に放出される二酸化炭素の量よりも少ない量の二酸化炭素を作製中に（すなわち石膏から）放出するＰＣＣ組成物をもたらす。
【０１６６】
従来の焼成及び消和プロセスでは、全ての酸化鉄不純物が天然炭酸カルシウムから実質的に除去され、したがって比較的少ない酸化鉄不純物を含む最終炭酸カルシウム生成物が形成される。本明細書に記載のプロセスは天然炭酸カルシウムの焼成又は消和／炭酸化工程を含まないため、放出される二酸化炭素がより少なく、より低いカーボンフットプリントがもたらされる。さらに、本明細書に記載のプロセスは焼成／消和工程を含まないため、それにより作製されるＰＣＣ組成物では、最終ＰＣＣ生成物中の鉄含量をより高くすることができる。このため、本開示の一態様は低カーボンフットプリントＰＣＣ組成物である。代替的には、低カーボンフットプリントＰＣＣ組成物は鉄含量が「より高い」ＰＣＣ組成物と考えられ得る。幾つかの実施形態では、本開示の低カーボンフットプリントＰＣＣ組成物は、低カーボンフットプリントＰＣＣ組成物を作製するプロセスの二酸化炭素放出に逆相関する第１の鉄含量を含む。天然炭酸カルシウムの焼成及び消和によって作製されるＰＣＣ組成物は第２の鉄含量を含む。第１の鉄含量は第２の鉄含量を超え、より低いカーボンフットプリントを有するＰＣＣ組成物が示される。
【０１６７】
幾つかの実施形態では、低カーボンフットプリントＰＣＣ組成物は０．０４重量％超、例えば０．０５重量％超、０．１０重量％超、０．２５重量％超、０．５重量％超、０．７５重量％超、１重量％超、２重量％超又は５重量％超の低カーボンフットプリントＰＣＣ組成物の総重量に対する重量によるＦｅ含量を有する。幾つかの実施形態では、低カーボンフットプリントＰＣＣ組成物は０．０４重量％〜１０重量％、０．０５重量％〜５重量％、０．０６重量％〜１重量％、０．０７重量％〜０．８重量％、０．０８重量％〜０．６重量％、０．１重量％〜０．５重量％又は０．２重量％〜０．４重量％の低カーボンフットプリントＰＣＣ組成物の総重量に対する重量によるＦｅ含量を有する。幾つかの実施形態では、重量によるＦｅ含量は、低カーボンフットプリントＰＣＣの形態及び低カーボンフットプリントＰＣＣの作製に用いられる方法によって異なる場合がある。
【０１６８】
本開示のＰＣＣ組成物は粉末、結晶性固体又は分散形態を含むが、これらに限定されない任意の所望の形態とすることができ、すなわち、ＰＣＣ組成物は液体、例えば水性媒体中に分散させることができる。一実施形態では、分散ＰＣＣ組成物は分散液の総重量に対して少なくとも約５０重量％のＰＣＣ、少なくとも約７０重量％のＰＣＣを含む。分散ＰＣＣ組成物は、当該技術分野で現在既知の又は今後発見されるＰＣＣの分散のための分散剤から選ばれ得る少なくとも１つの分散剤を含んでいてもよい。好適な分散剤の例としては、ポリカルボキシレートホモポリマー、少なくとも１つのカルボン酸基及びその水溶性塩で置換されたビニル基及びオレフィン基から選ばれる少なくとも１つのモノマーを含むポリカルボキシレートコポリマーが挙げられるが、これらに限定されない。好適なモノマーの例としては、アクリル酸、メタクリル酸、イタコン酸、クロトン酸、フマル酸、マレイン酸、無水マレイン酸、イソクロトン酸、ウンデシレン酸、アンゲリカ酸及びヒドロキシアクリル酸が挙げられるが、これらに限定されない。少なくとも１つの分散剤が、分散液の総重量に対して約０．０１重量％〜約２重量％、約０．０２重量％〜約１．５重量％の範囲の量で分散ＰＣＣ組成物中に存在していてもよい。
【０１６９】
ＦＧＤ石膏は通例、汚染物質を含有し、白色度及び明度が低い。変色の主要原因には、パイライト及び様々な有機種等の不溶性不純物が含まれ得る。本開示では、石膏は炭酸塩源との反応の前に前処理することができる。一実施形態では、この前処理として濾過又は篩分工程及び／又は鉱酸処理工程が挙げられるが、これらに限定されない。濾過方法は真空濾過であり得るが、これに限定されない。
【０１７０】
完全に溶解した石膏を濾過又は遠心分離して、低い白色度及び明度をもたらす不純物を除去することができる。濾過方法は真空濾過であり得るが、これに限定されず、当該技術分野で一般的な任意の脱水プロセスを指す場合がある。さらに、大きな汚染物質を篩分によって石膏から除去することができる。代替的には、変色を引き起こす種を除去することによって石膏の白色度及び明度を改善するために硝酸等の鉱酸を用いることができる。鉱酸は石膏中に残存する炭酸塩種を除去するために用いることもできる。したがって、鉱酸を添加して過剰な炭酸塩を除去する方法Ａ及び方法Ｂに関して、付加的な鉱酸を添加して非炭酸塩汚染物質を除去することができる。付加的に、炭酸塩不純物を除去する方法Ａ及び方法Ｂの鉱酸添加工程は、低い白色度及び明度をもたらす汚染物質を除去するために使用される鉱酸とは異なっていてもよく、炭酸塩不純物を除去する工程は低い白色度及び明度をもたらす汚染物質を除去する工程の前に行っても、その逆であってもよい。このため、方法Ａ〜方法Ｉにおいて、完全に溶解した石膏からの濾過、篩分、及び／又は鉱酸の利用によって不純物を除去する工程及び／又は石膏の白色度及び明度を改善する工程を含むように方法を修正し得ることが本開示の範囲内で想定される。幾つかの実施形態によると、ＰＣＣ組成物は低イオン性不純物を有し得る。幾つかの実施形態によると、低イオン性不純物はＰＣＣ又はＰＣＣを含有する最終生成物の電気的特性を改善することができる。この前処理工程が石膏と炭酸塩源、添加剤又はシードとを反応させる前に行われ、白色度及び明度が改善された石膏により、炭酸塩源との反応後に白色度及び明度が清浄石膏と同様のＰＣＣ生成物を得ることができることが想定される。得られるＰＣＣの多形及び粒径は、本明細書で開示される方法をそれらの実施形態の１つ以上で用いることで制御することができる。
【０１７１】
明度は、或る特定の波長（単数又は複数）での物質からの光の方向反射率の尺度を指す。本明細書で使用される場合、ＩＳＯ明度は、冷白色蛍光と幾らか和らいだ日光との混合光、具体的には特定のスペクトル特徴及び幾何学的特徴、概して約４５７ｎｍの青色光が当てられる環境において知覚される、実質的に白色又はほぼ白色の物質（すなわち紙）の明度を定量化するＩＳＯ標準を指す。幾つかの実施形態では、ＩＳＯ明度は明度の標準試験、例えばＡＳＴＭ  Ｄ９８５−９７によって決定することができる。幾つかの実施形態によると、ＰＣＣ組成物又はそれらを含む紙若しくは板紙材料は５４以上、例えば６５以上、８５以上、８８以上、９０以上、９２以上、９４以上又は９５以上のＩＳＯ明度を有し得る。幾つかの実施形態によると、ＰＣＣ組成物はＰＣＣ粒子全体で一貫した又は均一な明度を有する。幾つかの実施形態によると、ＰＣＣ組成物は約５４〜約９９の範囲、例えば約５４〜約９７、約５４〜約９６、約６０〜約９５、約７５〜約９５、約８０〜約９５又は約８５〜約９０の範囲のＩＳＯ明度を有し得る。幾つかの実施形態では、ＩＳＯ明度はＰＣＣの形態によって異なる場合がある。例えば、カルサイトはバテライトとは異なるＩＳＯ明度を有し得る。
【０１７２】
本明細書で使用される場合、ＤＩＮ黄色度指数は、白色及びほぼ白色又は無色の物体色サンプルの黄色度又は白色度を定量化し、その目視評価と相関する数値を与えるＤＩＮ標準を指す。幾つかの実施形態では、ＤＩＮ黄色度指数は黄色度の標準試験、例えばＡＳＴＭ  Ｅ３１３−１５ｅ１によって決定することができる。幾つかの実施形態によると、ＰＣＣ組成物又はそれらを含む紙若しくは板紙材料は、１０．５以下、例えば８以下、５以下、２以下、１以下、０．８以下、０．７５以下のＤＩＮ黄色度指数を有し得る。幾つかの実施形態によると、ＰＣＣ組成物はＰＣＣ粒子全体で一貫した又は均一なＤＩＮ黄色度指数を有する。幾つかの実施形態によると、ＰＣＣ組成物は約０．７〜約１０．３の範囲、例えば約０．８〜約８、約０．９〜約６、約１．０〜３又は約１．０〜約１．５の範囲のＤＩＮ黄色度指数を有し得る。幾つかの実施形態では、ＤＩＮ黄色度指数はＰＣＣの形態によって異なる場合がある。例えば、カルサイトはバテライトとは異なるＤＩＮ黄色度指数を有し得る。
【０１７３】
特定のサイズ分布の斜方晶沈降炭酸カルシウムは、炭酸カルシウム結晶シードの存在下で炭酸アンモニウムと反応させ、本明細書で開示される反応パラメーターを制御することによってＦＧＤ石膏から得ることができる。この方法によって生成する斜方晶ＰＣＣは、従来の方法によって作製される斜方晶又は重質炭酸カルシウム（ＧＣＣ）と同様の特性を有する。
【０１７４】
斜方晶ＰＣＣを得る添加剤の存在又は非存在下での石膏と炭酸塩との反応は、バッチ又は連続プロセスで行うことができる。反応条件の具体的な選択により、生成するＰＣＣの特性の微調整が補助される。以下の点を本明細書で開示される斜方晶ＰＣＣ作製について制御することができる：石膏及び他の反応物の濃度、各反応物の出発温度、反応温度及び反応時間、乾燥温度、用いられる場合に生成するＰＣＣの焼鈍温度、各溶液についてのｐＨ及びイオン強度の選択及び維持、各々の添加される構成成分の添加速度、並びに用いられる場合にＣＯ２添加の速度。
【０１７５】
ＰＣＣをステアリン酸、他のステアリン酸塩又は炭化水素種で表面処理して、特定の疎水性レベルを得ることができる。疎水性は、ＰＣＣ粉末を高相対湿度の雰囲気に２４時間以上曝し、水分収着による重量変化を記録する水分取込み（ＭＰＵ）法を用いて測定することができる。概して、表面処理によって達成可能なＭＰＵの最大の低減が特に有利である。疎水性は接触角によっても測定することができ、試験液（例えば水）の液滴をＰＣＣ粉末に垂らし、観察して、液滴が吸収されるか（湿潤）又は測定可能な接触角で安定した液滴が得られるかを確認する。表面処理は、Ｃ６〜Ｃ２２脂肪酸又は脂肪酸塩によるドライ又はウェットコーティングを含み得る。かかる処理は当該技術分野で既知であり、ステアリン酸に加えてステアリン酸アンモニウム、ステアリン酸ナトリウム、パルミチン酸等のような材料を含む。脂肪酸／脂肪酸塩は、大半のＰＣＣ粒子の表面の大部分をコーティングするのに十分な量で準備する。ＰＣＣ表面の大部分をコーティングするのに必要とされる疎水化剤の量は、ＰＣＣ表面積と関連付けられる。一実施形態では、本開示のカルサイトＰＣＣは表面のコーティングに０．５％〜１．０％の疎水化剤を必要とする。別の実施形態では、バテライトＰＣＣは表面のコーティングに２．０％〜３．０％の疎水化剤を必要とする。単一又はブレンドのサイズ分布の処理した及び未処理のＰＣＣ又はそのブレンドを様々な用途、例えばレオロジー改質剤としての接着剤及びシーラント、不透明性のための及びエクステンダーとしての塗料及びインクに、紙充填剤として、表面仕上げ及び明度のために、プラスチック中の機能性充填剤、またエクステンダーとして使用することができる。幾つかの実施形態によると、疎水化剤はＰＣＣの表面上に単分子層を形成することができる。幾つかの実施形態によると、疎水化剤の量は、粒子のコーティングのために約０．１５ｍ２／ｇ〜約１８ｍ２／ｇの範囲、例えば約０．１５ｍ２／ｇ〜約８ｍ２／ｇ又は約１０ｍ２／ｇ〜約１７ｍ２／ｇの範囲であり得る。疎水化剤の量はＰＣＣの形態に左右され得る。例えば、カルサイトＰＣＣは粒子のコーティングのために約０．１５ｍ２／ｇ〜約２０ｍ２／ｇの範囲の量の疎水化剤を有し、バテライトＰＣＣは粒子のコーティングのために約１０ｍ２／ｇ〜約８０ｍ２／ｇの範囲の量の疎水化剤を有し得る。
【０１７６】
幾つかの実施形態では、サイズ低減方法はｉｎ  ｓｉｔｕで又は回収後に生成物に対して用いられる。サイズ低減方法は超音波処理又は粉砕を含み得る。生成物が凝集として説明することができる可能性が最も高い「部分構造」を示すようであるため、サイズ低減方法により凝集体をそれらの構成要素のビルディングブロックへと分解することができる。幾つかの実施形態によると、超音波を用いて凝集塊を破壊することができる。
【０１７７】
幾つかの実施形態によると、ＰＣＣは粉砕又は磨砕によって選鉱することができる。幾つかの実施形態では、選鉱は磁気分離、漂白又は酸洗浄の１つ以上を含み得る。分離、漂白又は酸洗浄は粉砕／磨砕の前、粉砕／磨砕の後又はその両方で行うことができる。
【０１７８】
本開示のＰＣＣ組成物は任意に少なくとも１つの添加顔料を含み得る。好適な顔料は現在既知のものであっても又は今後発見され得るものであってもよい。例示的な顔料としては、二酸化チタン、焼成粘土、離層粘土、タルク、硫酸カルシウム、他の炭酸カルシウム、カオリン粘土、焼成カオリン、サチン白、プラスチック顔料、アルミニウム水和物及びマイカが挙げられるが、これらに限定されない。
【０１７９】
顔料は組成物の総重量に対して約７０重量％未満の量で本開示のＰＣＣ組成物中に存在し得る。本明細書で開示されるＰＣＣ組成物の有利な特性に影響を及ぼすことなく又は実質的に影響を及ぼすことなく様々な所望の特性が得られるように、任意の量の任意の少なくとも１つの第２のＰＣＣ形態及び任意の少なくとも１つの顔料が当業者により選択されることを理解されたい。
【０１８０】
石灰石を沈降炭酸カルシウムへと変換するプロセス
本開示は、ｉ）石灰石、大理石又はチョークを、硫酸アニオンを含む鉱酸で処理して、硫酸カルシウムと硫酸マグネシウムとの混合物を得ることと、ｉｉ）任意に炭酸カルシウムシードを硫酸カルシウムに添加することと、ｉｉｉ）任意に添加剤を硫酸カルシウムに添加することと、ｉｖ）硫酸カルシウムと炭酸アンモニウム、重炭酸アンモニウム、カルバミン酸アンモニウム、炭酸カルシウム、ドロマイト、金属炭酸塩及び二酸化炭素からなる群から選択される少なくとも１つの炭酸塩源とを８℃〜５０℃の反応温度及び５分間〜２５０分間の反応時間で反応させて、沈降炭酸カルシウムを得ることと、ｖ）沈降炭酸カルシウムを単離することとを含む、石灰石、大理石又はチョークを沈降炭酸カルシウムへと変換するプロセスにも関する。或る特定の実施形態では、反応条件を用いて、それにより得られる沈降炭酸カルシウムの結晶多形及び粒径を制御する。
【０１８１】
石灰石は、鉱物カルサイト及びアラゴナイトから主に構成される堆積岩である。ドロマイト質生石灰は再水和させた焼成ドロマイトである（例えば、ＭｇＯＨ及びＣａＯＨ）。
【０１８２】
本開示の或る特定の実施形態は、石灰石、大理石又はチョークをカルシウム源として用いて制御された多形及び粒径の沈降炭酸カルシウムを作製する低エネルギー方法に関する。不純な炭酸カルシウム源を硫酸で処理することで、硫酸カルシウム（石膏）及び硫酸マグネシウムを含む硫酸塩生成物が生成する。次いで、炭酸アンモニウム又は金属炭酸塩による処理後に、ＰＣＣ及び硫酸塩ベースの溶液相副生成物が生成する。このプロセスにおいて作製される石膏から生成されるＰＣＣの多形及び粒径は、本書でそれらの実施形態の１つ以上に開示される方法によって制御することができる。石膏を生成するための硫酸及び石灰石の使用は当該技術分野で既知である。しかしながら、１つ以上の様々なＰＣＣ多形を生成するように制御された炭酸カルシウムの沈殿は、これまでに記載されていない。これとは別に、炭酸マグネシウムを、硫酸とのドロマイト質石灰石反応中に形成されるＭｇＳＯ４から生成し、適切な炭酸塩との反応によって水相に溶解することができる。
【０１８３】
一実施形態では、石灰石に添加する硫酸の量は任意に石灰石中に存在するカルシウムの量のモル当量であるか、又は過剰である。
【０１８４】
例示的な沈降炭酸カルシウム化合物
本開示は、バテライト多形を有する沈降炭酸カルシウム化合物に関する。本書に記載されるバテライト沈降炭酸カルシウムは、これまで既知のバテライト沈降炭酸カルシウムと比較して粒径分布（ＰＳＤ）、峻度及びＢＥＴ表面積等の新規の構造的特徴を有する。バテライトの特徴については下記表３を参照されたい。
【０１８５】
【表３】
2018502042.tif 000007
【０１８６】
ＰＣＣ組成物は、それらの立方度、すなわち表面積と粒径との比率（すなわち、材料が完全立方にどの程度近いか）に関しても特徴付けることができる。本開示の或る特定の実施形態によると、より低い表面積が有利である。より小さな粒子は通例、はるかに高い表面積を有するが、小さな粒径が多くの種々の用途に有利である。このため、小粒径材料を含み、「通常の」表面積よりも低いＰＣＣ生成物が特に有利である。斜方結晶形が、概して立方度に関して好ましい。
【０１８７】
立方度の定性的な理解の一例が図１４と図２４とを比較することによって示され得る。図１４に、比較的滑らかな平面の粒子面のために比較的低い表面積と粒径との比率を有するＰＣＣ組成物を示す。図２４に、対照的に粒子面上の突出のために比較的平面でない面を有するＰＣＣ組成物を示し、したがって、示される組成物はより高い表面積及びより低い立方度を有する。
【０１８８】
図４１に直角度の例示的な測定を示す。幾つかの実施形態によると、ＰＣＣ組成物は約７０度〜約１１０度の範囲の直角度を有し得る。図４１の平面のＰＣＣ粒子面同士の角度の５回の測定をＩＭＡＧＥ  Ｊ分析ソフトウェアを用いて行ったが、その１つを図４１に示す。角度は、画像の面に垂直な面を有する粒子から粒子を無作為に選択することによって測定した。端部間の測定角度は７４．６度、１０５．２度、１０９．６度、８２．６度及び７４．３度であった。幾つかの実施形態によると、ＰＣＣ粒子の直角度は約７０度〜約１１０度、例えば約７５度〜約１０５度又は約８０度〜約１１０度の範囲であり得る。
【０１８９】
本開示では、生成物の単分散性は結晶サイズ及び多形の均一性を指す。峻度（ｄ３０／ｄ７０×１００）は上記で規定されるように粒径分布の釣鐘曲線を指し、単分散性の指標である。本開示では、好ましいＰＣＣ生成物は、峻度が３０超又は４０超又は５０超かつ６０未満又は更には６５未満の単分散である。幾つかの実施形態によると、ＰＣＣは約３０〜約１００の範囲、例えば約３４〜約１００、約４２〜約７７の範囲の峻度を有し得る。幾つかの実施形態では、峻度はＰＣＣの形態によって異なる場合がある。例えば、カルサイトはバテライトとは異なる峻度を有し得る。
【０１９０】
本開示は、バテライト、アラゴナイト、カルサイト（例えば、斜方晶又は偏三角面体晶カルサイト）又は非晶質炭酸カルシウムとして形成され得るＰＣＣ生成物の様々なＰＳＤ（ｄ５０）及び多形の生成を可能にする。概して、より低い反応温度では、より小さな／より微細な、より高表面積のバテライト「ボール」が得られる。概して、より低過剰の炭酸アンモニウムでは、凝集体内のより小さな／より微細な結晶及びカルサイト／バテライトブレンドからなることが多いより高表面積の生成物が得られる。
【０１９１】
一実施形態では、本開示のＰＣＣ組成物は、組成物の総重量に対して３０重量％以上、４０重量％以上、６０重量％以上、約８０重量％以上又は約９０重量％以上の単一バテライト結晶多形含量を特徴とする。
【０１９２】
一実施形態では、バテライトＰＣＣは球状コーラル、楕円形コーラル、斜方晶、花形又はそれらの混合物を含む配置を有する。
【０１９３】
別の実施形態では、バテライトＰＣＣは０．１ミクロン〜３０ミクロン、１ミクロン〜２８ミクロン、２．０ミクロン〜７．０ミクロン、２．４ミクロン〜６．０ミクロン又は２．６ミクロン〜５．５ミクロンの範囲のＰＳＤ（ｄ５０）を有する。
【０１９４】
別の実施形態では、バテライトＰＣＣは３０〜１００、３７〜１００、４０〜８３、４２〜７１の範囲の峻度（ｄ３０／ｄ７０×１００）を有する。
【０１９５】
別の実施形態では、バテライトＰＣＣは１ｍ２／ｇ〜７５ｍ２／ｇ、５ｍ２／ｇ〜７５ｍ２／ｇ、１ｍ２／ｇ〜３０ｍ２／ｇ、２ｍ２／ｇ〜３０ｍ２／ｇ、８ｍ２／ｇ〜１８ｍ２／ｇ、１０ｍ２／ｇ〜１７ｍ２／ｇ又は１０．４ｍ２／ｇ〜１６．１ｍ２／ｇの範囲のＢＥＴ表面積を有する。
【０１９６】
別の実施形態では、バテライトＰＣＣは粒子をコーティングするために約１０ｍ２／ｇ〜約１７ｍ２／ｇの範囲の量の疎水化剤を有し得る。
【０１９７】
本開示は、カルサイト多形を有する沈降炭酸カルシウム化合物にも関する。本書に記載のカルサイト沈降炭酸カルシウムは、これまで既知のカルサイト沈降炭酸カルシウムと比較して改善された粒径分布（ＰＳＤ）、峻度及びＢＥＴ表面積等の構造的特徴を有する。本明細書のプロセスにより製造されるカルサイトと既知のＰＣＣカルサイトとの比較については表３を参照されたい。
【０１９８】
一実施形態では、本開示のＰＣＣ組成物は組成物の総重量に対して３０重量％以上、４０重量％以上、６０重量％以上、約８０重量％以上又は約９０重量％以上の単一カルサイト結晶多形含量を特徴とする。
【０１９９】
一実施形態では、カルサイトＰＣＣは斜方晶配置を有する。概して、結晶化炭酸カルシウムによる石膏のシーディングでは、一貫して斜方晶ＰＣＣが得られる。カルサイト、ドロマイト又はマグネサイトによるシーディングでは、斜方晶ＰＣＣが得られる。概して、５％超の粗偏三角面体晶ＰＣＣによるシーディングでは、より大きな／より粗い、より高表面積の生成物が得られる。概して、５％未満の微細菱面体晶ＰＣＣによるシーディングでは、凝集体内でより微細な結晶サイズが得られ、５％超ではより微細な凝集体が得られる。シーディングの非存在下で、炭酸アンモニウム条件は斜方晶ＰＣＣ形成に影響を与える。
【０２００】
一実施形態では、得られる斜方晶ＰＣＣは、１μｍ〜２８μｍ又は１μｍ〜６μｍのｄ５０、３０〜１００又は５８〜９１の峻度、及び１ｍ２／ｇ〜３０ｍ２／ｇ又は２ｍ２／ｇ〜５ｍ２／ｇのＢＥＴ表面積を有する一貫性がない又は一貫した粒子形状を形成する３００ｎｍ〜５００ｎｍの小さな積層プレートであり得る。
【０２０１】
下記表４に、上述の方法の様々な例から得られる生成物の特徴を特定する。
【０２０２】
【表４】
2018502042.tif 000008
【０２０３】
別の実施形態では、カルサイトＰＣＣは１ミクロン〜２８ミクロン、１．８ミクロン〜６．０ミクロン、２．２ミクロン〜５．８ミクロン又は２．８ミクロン〜５．６ミクロンの範囲のＰＳＤ（ｄ５０）を有する。
【０２０４】
別の実施形態では、カルサイトＰＣＣは３０〜１００、４０〜１００、５０〜８３、５６〜７１の範囲の峻度（ｄ３０／ｄ７０×１００）を有する。
【０２０５】
別の実施形態では、カルサイトＰＣＣは２ｍ２／ｇ〜２５ｍ２／ｇ、３．０ｍ２／ｇ〜７．０ｍ２／ｇ、３．１ｍ２／ｇ〜６．０ｍ２／ｇ又は３．５ｍ２／ｇ〜５．０ｍ２／ｇの範囲のＢＥＴ表面積を有する。
【０２０６】
別の実施形態では、カルサイトＰＣＣは粒子をコーティングするために約０．１５ｍ２／ｇ〜約８ｍ２／ｇの範囲の疎水化剤の量を有し得る。
【０２０７】
本開示は、アラゴナイト多形を有する沈降炭酸カルシウム化合物にも関する。本書に記載のアラゴナイト沈降炭酸カルシウムは、これまで既知のアラゴナイト沈降炭酸カルシウムと比較して改善された粒径分布（ＰＳＤ）、峻度及びＢＥＴ表面積等の構造的特徴を有する。
【０２０８】
一実施形態では、本開示のＰＣＣ化合物は組成物の総重量に対して３０重量％以上、４０重量％以上、６０重量％以上、約８０重量％以上又は約９０重量％以上の単一アラゴナイト結晶多形含量を特徴とする。
【０２０９】
幾つかの実施形態によると、本開示のＰＣＣ化合物を形成した後、形態を熟成等の後加工技法によって変化させることができる。例えば、幾つかの実施形態によると、非晶質ＰＣＣを前駆体として使用して、バテライト、アラゴナイト又はカルサイト等の結晶形態へと変換することができる。幾つかの実施形態によると、バテライト又はアラゴナイト等の準安定性ＰＣＣを熟成、例えば湿式熟成によってカルサイトへと変換することができる。熟成によってカルサイトへと変換されるバテライトの量は、熟成条件の特性を調整することによって変更することができる。例えば、熟成は硫酸アンモニウムの量、熟成温度及びウェットケーキ固体の濃度を含む硫酸アンモニウムの存在又は非存在によって変更することができる。幾つかの実施形態によると、約９０％未満のバテライトが存在する場合、バテライトはカルサイトへと変換される。約９０％以上のバテライトが存在する場合、バテライトは乾燥粉末又はウェットケーキで保持することができる。保持されるバテライトの量は熟成パラメーターに応じて異なり得る。幾つかの実施形態によると、バテライトはバテライトの粉砕又はボールミル粉砕等の機械的プロセスによってカルサイトへと変換することができる。
【０２１０】
幾つかの実施形態によると、石膏及び炭酸アンモニウムの濃度はバテライトからカルサイトへの変換に影響を与える可能性がある。例えば、より高濃度の石膏及び炭酸アンモニウムでは、より低濃度の石膏及び炭酸アンモニウムを用いて作製されたバテライトＰＣＣよりも安定した（例えば、カルサイトへの変換に耐性を示す）バテライトＰＣＣを作製することができる。例えば、１０．７％の石膏及び１２．５％の炭酸アンモニウム（１：１．７のモル比（石膏：炭酸アンモニウム））を室温で反応させる場合、反応により硫酸アンモニウムの存在下で２４時間以内にカルサイトへと変換されるバテライトが形成される。より高濃度の石膏及び炭酸アンモニウムを反応に使用する場合、作製されるバテライトはより安定している可能性がある。例えば、３５％の石膏及び３３％の炭酸アンモニウム（１：１．７のモル比（石膏：炭酸アンモニウム））を室温で反応させる場合、反応によりバテライトが形成するが、バテライトは硫酸アンモニウムの存在下で少なくとも２４時間安定している。他の実施形態では、石膏又はアンモニウムベースの炭酸塩中に存在する不純物、例えば鉄は本明細書に記載の方法によって作製されるバテライトＰＣＣの安定化を補助し得る。幾つかの実施形態によると、バテライトからカルサイトへの変換はバテライトの貯蔵によって制御することができる。例えば、硫酸アンモニウムを含む液体懸濁液中のバテライトはカルサイトへと変換され得るが、硫酸アンモニウムを含まない固形分約４０％〜６０％のバテライトのケーキに対して阻害され得る。幾つかの実施形態によると、バテライトからカルサイトへの変換により、形成されるＰＣＣの表面積が低減し得る。例えば、バテライトからカルサイトへの変換によりＰＣＣの表面積が１０ｍ２／ｇ超（バテライト）から１ｍ２／ｇ未満（カルサイト）へと低減し得る。幾つかの実施形態によると、バテライトからカルサイトへの変換によりＰＣＣの粒径が増大し得る。他の実施形態では、バテライトからカルサイトへの変換はＰＣＣの粒径を顕著に変化させない。他の添加剤、例えばクエン酸はバテライトからカルサイトへの変換を阻害し得る。例えば、バテライト上の約５重量％のクエン酸はカルサイトへの変換を阻害し得る。幾つかの実施形態によると、重炭酸アンモニウムの添加はバテライトからカルサイトへの変換を加速し、約０．５重量％〜約１０重量％の濃度の硫酸アンモニウムは、カルサイトへの変換を遅らせる又は阻害する可能性がある。図３９に供給濃度及び熟成プロセスを変更することによるＰＣＣの形態に対する例示的な影響を示す。図４０にＰＣＣに対する供給組成物の例示的な影響を示す。
【０２１１】
幾つかの実施形態によると、ＰＣＣ化合物を形成する方法は、例えば管型反応器を用いて連続プロセスで行うことができる。幾つかの実施形態では、連続プロセスにおいて、キャビテーションを生じるように反応物を混合することができる。
【０２１２】
商業的用途
或る特定の実施形態によると、本開示は、その実施形態の１つ以上における本明細書に記載のバテライト、カルサイト及び／又はアラゴナイト沈降炭酸カルシウム化合物の商業的用途に関する。
【０２１３】
第１の態様によると、本開示は、その実施形態の１つ以上におけるバテライト、カルサイト及び／又はアラゴナイト沈降炭酸カルシウム化合物を含有するポリマーフィルム又は通気性ポリマーフィルムに関する。
【０２１４】
第２の態様によると、本開示は、その実施形態の１つ以上におけるバテライト、カルサイト及び／又はアラゴナイト沈降炭酸カルシウム化合物を含有するパルプ又は紙の材料又は製品に関する。幾つかの実施形態では、紙製品は沈降炭酸カルシウムを充填剤又はコーティングとして含む。幾つかの実施形態では、紙材又は紙製品は紙タオル、吸水クロス（absorbent cloth）又は生理用ナプキンであり得る。
【０２１５】
第３の態様によると、本開示は、その実施形態の１つ以上におけるバテライト、カルサイト及び／又はアラゴナイト沈降炭酸カルシウム化合物を含有する通気性ポリマーフィルムを含むおむつに関する。
【０２１６】
第４の態様によると、本開示は、その実施形態の１つ以上における本開示のＰＣＣを充填剤として含む充填ポリマー組成物に関し、ポリマーは任意の所望のポリマー又は樹指とすることができる。幾つかの実施形態では、充填ポリマー組成物のポリマー材料は天然であっても又は合成であってもよい。幾つかの実施形態では、充填ポリマー組成物のポリマー材料は生分解性であり得る。
【０２１７】
幾つかの実施形態によると、ＰＣＣ組成物は様々な用途の充填剤として使用することができる。例示的な用途としては、プラスチック用の充填剤又は添加剤、紙コーティング、接着剤、シーラント、コーキング材、紙、モールディング、コーティング、塗料、ゴム製品及びコンクリートが挙げられるが、これらに限定されない。例えば、ＰＣＣ組成物はポリ塩化ビニル（ＰＶＣ）、可塑化ＰＶＣ（ｐＰＶＣ）、ポリプロピレン（ＰＰ）、ゴム、コーティング、塗料、セラミック、紙又はコンクリートの充填剤又は添加剤として使用することができる。幾つかの例示的な使用としては、ＰＶＣパイプ又はモールディング、ｐＰＶＣ、塗料（例えば、外装塗料又は路面塗料）、タイルコーティング（例えば天井タイルコーティング）、装飾コーティング、モールディング（例えばＰＶＣモールディング、ｐＰＶＣモールディング又はＰＰモールディング）、シート成形化合物、バルク成形化合物、接着剤、コーキング材、シーラント、ゴム製品、紙、紙充填剤、紙コーティング又はコンクリートの充填剤又は添加剤としての使用が挙げられる。幾つかの実施形態によると、ＰＣＣ組成物の比較的低い表面積は充填剤として好適であり、改善された分散性を有し得る。ＰＣＣ組成物は概して、比較的低い明度（例えば、６５のＩＳＯ明度）から比較的高い明度（例えば、９０超のＩＳＯ明度）を有し、一貫した明度を有し得るため、或る用途での所与の製品の色を改善することができる。本明細書で開示されるＰＣＣ組成物は、他の炭酸カルシウム生成物、例えば重質炭酸カルシウム（ＧＣＣ）と比較した場合に比較的低い表面積を有し得る。比較的低い表面積は、ＰＣＣによる添加剤の低い吸着、ＰＣＣの表面の処理のための添加剤の量の低減、及び／又はＰＣＣによる低い吸湿性に寄与し得る。幾つかの実施形態によると、比較的低い表面積は、ＰＣＣを添加する材料の比較的低い粘度及び／又は例えばポリマーフィルム中の充填剤又は添加剤として使用する場合の「活性」粒子の量の増大に寄与し得る。幾つかの実施形態によると、ＰＣＣの広い粒径分布は粒子充填を増大し、ＰＣＣの急な又は狭い粒径分布は粒子充填を減少させ得る。幾つかの実施形態によると、比較的小さなＰＣＣ粒径はＰＣＣ組成物を含有するコーティング、例えば紙コーティング又は塗料の光沢を改善し、比較的小さな粒径はまた、ＰＣＣ組成物を含有する材料、例えば成形物又はコーティングの耐衝撃性を改善し得る。
【０２１８】
幾つかの実施形態によると、本明細書に記載のＰＣＣ粒子の峻度及び／又は立方度により粉末の取扱い特性を改善することができ、例えばＰＣＣ粒子の峻度及び／又は立方度により粉末の流動性を改善することができる。
【０２１９】
幾つかの実施形態によると、本明細書に記載のＰＣＣ組成物は油吸収特性を改善し得る。油吸収の改善により、例えばＰＣＣ組成物を組み込む塗料又は粉末の流動性が改善し得る。
【０２２０】
幾つかの実施形態によると、バテライトＰＣＣ組成物等のＰＣＣ組成物は、ＰＣＣ組成物の多形上又はその中に封入、吸収、吸着又は包埋された少なくとも１つの活性成分を、該活性成分の送達部位への送達のために更に含み得る。幾つかの実施形態では、ＰＣＣ組成物は、最も効果的な部分への無傷の合成又は天然の栄養又は健康製品等の活性成分の送達に有用な機構をもたらし得る。幾つかの実施形態では、少なくとも１つの活性成分はＰＣＣ組成物全体に均一に分散する。幾つかの実施形態では、少なくとも１つの活性成分はＰＣＣ組成物全体に不均一に分散する（すなわち、ＰＣＣ組成物の表面近くで濃縮される）。
【０２２１】
幾つかの実施形態によると、バテライトＰＣＣ組成物等のＰＣＣ組成物は、薬物送達、医療機器、バイオセンシング、封入、追跡、ポリマーフィルター、フィルムにおけるキャビテーション増強、重金属分離、造核剤（例えば発泡造核剤）、研磨剤、ＦＧＤ供給材料、合成紙構成成分又はエマルション系充填剤を含むが、これらに限定されない様々な用途に使用することができる。幾つかの実施形態では、カルサイト又はアラゴナイトＰＣＣ等のＰＣＣは、薬物送達剤又は構成成分として使用することができる。例えば、バテライトは、例えばバテライトの細孔への小分子又はタンパク質の吸収又は吸着のプラットホームとして使用することができる。バテライトは、幾つかの実施形態では、薬物封入又は薬物送達用の微小粒子又はマイクロカプセルとして使用することもでき、例えば、バテライトはインスリン、ウシ血清アルブミン及びリゾチームを含むが、これらに限定されない分子を封入するために使用することができる。幾つかの実施形態では、封入はバテライトからカルサイトへのＰＣＣの相転移中に行うことができる。かかる封入により封入された分子の制御放出が促進され得る。幾つかの実施形態では、封入はバテライトの細孔への分子の吸収又は吸着によって行うことができる。他の実施形態では、封入はＰＣＣ粒子の形成中の直接封入によって行うことができる。他の実施形態では、封入は中空ＰＣＣ粒子によって行うことができる。
【０２２２】
幾つかの実施形態によると、カルサイト又はアラゴナイト等のＰＣＣは制御放出剤として使用することができる。例えば、バテライトを強酸性環境に曝して放出を制御することができる。かかる環境に曝されたバテライトは破壊され、それにより封入剤又は封入、吸収若しくは吸着分子を放出し得る。幾つかの実施形態によると、バテライトは分子の放出を制御する鋳型タンパク質構造として働くことができる。幾つかの実施形態によると、バテライトは架橋ポリマー、例えばバイオポリマーの鋳型として使用することができる。幾つかの実施形態では、ポリマーはバテライトを鋳型として用いて架橋することができる。その後のバテライトの除去は、バテライト鋳型と同様の構造（例えば球状）を有する架橋ポリマーをもたらし得る。
【０２２３】
幾つかの実施形態によると、カルサイト又はアラゴナイト等のＰＣＣは医療機器、例えば埋め込み型医療機器に使用することができる。幾つかの実施形態では、バテライトは、例えばバテライトの高い表面積により迅速な生体吸収を示し得る。迅速な吸収のために、バテライトは生物学的用途、例えば骨再生のためのカルシウム源として使用することができる。バテライトはリン酸骨塩、例えばヒドロキシアパタイト等の骨塩の生成を補助することもできる。幾つかの実施形態では、ヒドロキシアパタイト又は他の小分子はバテライト若しくはＰＣＣに封入するか、又はバテライトの表面に（化学的又は物理的に）結合することができる。バテライトからカルサイトへの変換は、幾つかの実施形態では、ＰＣＣの骨への結合も促進し得る。
【０２２４】
幾つかの実施形態によると、カルサイト又はアラゴナイト等のＰＣＣをバイオセンシング用途に使用することができる。例えば、バテライトをｐＨ変化のバイオセンシング又はイオンセンシングに使用することができる。幾つかの実施形態では、蛍光ｐＨセンサーを例えば追跡用途においてバテライトに封入することができる。
【０２２５】
幾つかの実施形態によると、カルサイト又はアラゴナイト等のＰＣＣはポリマーの充填剤として使用することができる。例えば、バテライトはポリマーフィルム、例えばキャビテーション増強に使用することができる。幾つかの実施形態では、バテライトは細孔のより均一なキャビテーションを促進し、フィルムの通気性を増大し得る。
【０２２６】
幾つかの実施形態によると、カルサイト又はアラゴナイト等のＰＣＣにより重金属等の金属を封入することができる。例えば、封入はバテライトからカルサイトへの相変化によって行うことができる。
【０２２７】
幾つかの実施形態によると、カルサイト又はアラゴナイト等のＰＣＣは、造核剤として使用することができる。幾つかの実施形態では、バテライトは発泡造核剤として働くことができる。
【０２２８】
幾つかの実施形態によると、カルサイト又はアラゴナイト等のＰＣＣを研磨剤、例えば洗浄用研磨剤として使用することができる。
【０２２９】
幾つかの実施形態によると、カルサイト又はアラゴナイト等のＰＣＣをＦＧＤプロセスの供給材料として使用することができる。幾つかの実施形態では、バテライトの表面積を増大することで反応性を改善し、及び／又は反応速度を増大することができる。例えば、バテライトによりＦＧＤプロセスにおいて生成する硫酸を中和することができる。
【０２３０】
幾つかの実施形態によると、本開示に記載されるようなＰＣＣ組成物の特性は様々な用途に有益であり得る。例えば、多形シフトは剪断及び／又は熱の下で誘導することができる。例えば、バテライトをニードル状粒子又は斜方晶粒子へと変換することができる。多形シフトは、幾つかの実施形態では、界面活性剤又は高分子の存在によって影響を受ける場合がある。多形シフトは、バテライト構造への金属又は他のイオン等の混入によっても影響を受ける場合がある。例えば、多形変化は界面活性剤の使用、金属の存在下でのバテライトの反応又は添加剤の使用によって軽減し得る。添加剤としては、バイオミネラリゼーションのための酸又は添加剤、例えばオボアルブミン、グルタミン酸又はアスパラギン酸を挙げることができるが、これらに限定されない。
【０２３１】
下記実施例は、煙道ガスを脱硫して石膏を形成し、それにより得られる石膏又は石灰石を所望の多形及び結晶サイズを有する沈降炭酸カルシウムへと変換するプロセスの例を更に説明することを意図したものである。
【実施例】
【０２３２】
実施例１
石膏又は他の硫酸塩を、固形分３５％の水又は３０％〜３５％硫酸アンモニウム溶液中でスラリー化した。炭酸アンモニウムを、反応のために高温で水に１：１．７の（石膏：炭酸アンモニウム）モル比をもたらす濃度で溶解した。代替的な炭酸塩供給材料は、反応のために室温で水に１：１．７の（硫酸塩：炭酸塩）モル比をもたらす量で溶解した。硫酸塩スラリーと炭酸塩溶液とを混合し、少なくとも１０分間反応させた。次いで、スラリーを濾過し、スラリーケーキを水で洗浄した。反応ケーキ及びデカントした液体をＦＴＩＲ、ＤＳＣ、ＳＥＭ、Ｓｅｄｉｇｒａｐｈ及びＢＥＴ表面積分析によって化学的及び物理的に分析した。このプロセスに関与する反応を表１及び表２に記載する。
【０２３３】
実施例２
水酸化アンモニウム及びＣＯ２からの炭酸アンモニウム作製に関与する反応のために、硫酸塩を上記のように周囲温度及び圧力でスラリー化した。水酸化アンモニウムを、混合物を反応器に投入する直前に硫酸塩スラリーに添加した。反応器を覆った後、選択温度まで撹拌しながら加熱又は冷却した。ＣＯ２を撹拌しながら最低１時間反応器にバブリングした。１時間の反応時間の後、スラリーのごく一部を取り出し、ＰＣＣへの完全な変換をフェノールフタレイン色変化によって確認した。反応の完了時に、スラリーを反応器から取り出し、濾過し、洗浄し、上記のように分析した。このプロセスに関与する反応を表１に記載する。
【０２３４】
沈降炭酸カルシウムを有する例示的なコア材料
幾つかの実施形態によると、本開示に開示される方法の１つ以上を用いて、ＰＣＣをコア材料に沈殿させることができる。例えば、ＰＣＣにより有益な特性をコア材料に付与する表面層又はコーティングを形成することができる。プロセスは、幾つかの実施形態では、コア材料を溶液から沈殿させるために用いることができ、ここで沈殿するコア材料はＰＣＣ層又はコーティングを有する。「層」又は「コーティング」という単語の使用は、コア材料の表面の少なくとも一部に形成される沈降炭酸カルシウム相を含むことが理解される。幾つかの実施形態では、ＰＣＣ層又はコーティングはコア材料の表面の半分又は実質的に全てを覆うことができる。コア材料は、炭酸カルシウムでコーティングされた組成物のコアを形成することができる。
【０２３５】
幾つかの実施形態によると、コア材料は掘削流体に使用される増量剤を含み得る。増量剤は酸化鉄、例えばヘマタイト（Ｆｅ２Ｏ３）を含み得る。しかしながら、他の増量剤、例えばＡｇＩ、ＡｇＣｌ、ＡｇＢｒ、ＡｇＣｕＳ、ＡｇＳ、Ａｇ２Ｓ、Ａｌ２Ｏ３、ＡｓＳｂ、ＡｕＴｅ２、ＢａＣＯ３、ＢａＳＯ４、ＢａＣｒＯ４、ＢａＯ、ＢｅＯ、ＢｉＯＣｌ、（ＢｉＯ）２ＣＯ３、ＢｉＯ３、Ｂｉ２Ｓ３、Ｂｉ２Ｏ３、ＣａＯ、ＣａＦ２、ＣａＷＯ４、ＣａＣＯ３、（Ｃａ，Ｍｇ）ＣＯ３、ＣｄＳ、ＣｄＴｅ、Ｃｅ２Ｏ３、ＣｏＡｓＳ、Ｃｒ２Ｏ３、ＣｕＯ、Ｃｕ２Ｏ、ＣｕＳ、Ｃｕ２Ｓ、ＣｕＳ２、Ｃｕ９Ｓ５、ＣｕＦｅＳ２、Ｃｕ５ＦｅＳ４、ＣｕＳ・Ｃｏ２Ｓ３、Ｆｅ２＋Ａｌ２Ｏ４、Ｆｅ２ＳｉＯ４、ＦｅＷＯ４、ＦｅＡｓ２、ＦｅＡｓＳ、ＦｅＳ、ＦｅＳ２、ＦｅＣＯ３、Ｆｅ２Ｏ３、α−Ｆｅ２Ｏ３、α−ＦｅＯ（ＯＨ）、Ｆｅ３Ｏ３、ＦｅＴｉＯ３、ＨｇＳ、Ｈｇ２Ｃｌ２、ＭｇＯ、ＭｎＣＯ３、Ｍｎ２Ｓ、ＭｎＷＯ４、ＭｎＯ、ＭｎＯ２、Ｍｎ２Ｏ３、Ｍｎ３Ｏ３、Ｍｎ２Ｏ７、ＭｎＯ（ＯＨ）、ＣａＭｏＯ４、ＭｏＳ２、ＭＯＯ２、ＭＯＯ３、ＮｂＯ４、ＮｉＯ、ＮｉＡｓ２、ＮｉＡｓ、ＮｉＡｓＳ、ＮｉＳ、ＰｂＴｅ、ＰｂＳＯ４、ＰｂＣｒＯ４、ＰｂＷＯ４、ＰｂＣＯ３、（ＰｂＣｌ）２ＣＯ３、Ｐｂ２＋２Ｐｂ４＋Ｏ４、Ｓｂ２ＳｎＯ５、Ｓｃ２Ｏ３、ＳｎＯ、ＳｎＯ２、ＳｒＯ、ＳｒＣＯ３、ＳｒＳＯ４、ＴｉＯ２、ＵＯ２、Ｖ２Ｏ３、ＶＯ２、Ｖ２Ｏ５、ＶａＯ、Ｙ２Ｏ３、ＹＰＯ４、ＺｎＣＯ３、ＺｎＯ、ＺｎＦｅ２Ｏ４、ＺｎＡｌ２Ｏ４、ＺｎＳ、ＺｒＳｉＯ４、ＺｒＯ２、ＺｒＳｉＯ４、又はそれらの組合せを使用することができる。幾つかの実施形態によると、コア材料は２つ以上の均一なドメイン、例えば（Ｂａ，Ｓｒ）ＳＯ４、（Ｂａ，Ｓｒ）ＣＯ３又はＢａ（ＳＯ４，ＣｒＯ３）を含み得る。幾つかの実施形態では、硫酸バリウムは炭酸カルシウムを沈殿させる増量剤として使用することができる。
【０２３６】
増量剤への炭酸カルシウムの沈殿により増量剤に有益な特性を付与することができる。例えば、酸化鉄及び硫酸バリウム等の増量剤は炭酸カルシウムよりも密度が高く、したがって掘削流体等の流体に添加した場合に望ましい高密度化剤をもたらす。これらの増量剤は単独で高い硬度も有するため、地中の機械類及び層に対して研磨性である。結果として、増量剤は使用中に機械類の摩耗又は腐食を引き起こす可能性がある。炭酸カルシウムを酸化鉄又は他の増量剤上に沈殿させることによって、炭酸カルシウム層の比較的低い硬度（例えば、炭酸カルシウムの約３モース硬度に対してヘマタイトの約５．５モース硬度）のために増量剤の研磨性が低減することで、増量剤の使用中に引き起こされる研摩が低減し得る。
【０２３７】
幾つかの実施形態によると、炭酸カルシウムコーティングの量は、得られる作用物質の所望の比重をもたらすように適合させることができる。例えば、ＰＣＣでコーティングされたヘマタイト増量剤は、炭酸カルシウムとコア材料との比重の間のＰＣＣでコーティングされたヘマタイトの比重をもたらす量のＰＣＣを有し得る。増量剤の比重の修正により増量剤を特定の用途に適合させることが可能となり得る。
【０２３８】
増量剤の選択は、対象とする用途に基づいて決定してもよい。例えば、炭酸カルシウム及び酸化鉄は希酸、例えば希塩酸（ＨＣｌ）に溶解可能である。同様の溶解特性を有する増量剤及びコーティングを選択することで、増量剤及びコーティングの両方の除去が可能となり、増量剤を除去するために井戸に希酸で「衝撃を与える」ことによって炭化水素流を増大することができる。
【０２３９】
様々なコア材料への炭酸カルシウムの沈殿により、増量剤のより広い粒径分布も可能となる。粒径分布は、粒子のコーティングに使用する増量剤のサイズ又はＰＣＣの量によって制御され得る。
【０２４０】
幾つかの実施形態によると、炭酸カルシウムを沈殿させる方法は、溶液中にコア材料を準備することと、硫酸カルシウムを溶液に添加することと、炭酸塩源を溶液に添加することと、炭酸カルシウムをコア材料に沈殿させることとを含み得る。幾つかの実施形態によると、炭酸塩源は炭酸アンモニウムを含み得る。
【０２４１】
幾つかの実施形態によると、沈降炭酸カルシウムはカルシウムと少なくとも１つの他の金属とを含有する炭酸塩材料を含み得る。例えば、沈降炭酸カルシウムはドロマイト（ＣａＭｇ（ＣＯ３）２）を含み得る。
【０２４２】
幾つかの実施形態によると、コア材料は希酸、例えば塩酸（ＨＣｌ）に溶解可能であり得る。
【０２４３】
幾つかの実施形態によると、コア材料は増量剤を含み得る。幾つかの実施形態によると、コア材料は酸化鉄、例えばヘマタイトを含み得る。幾つかの実施形態によると、コア材料は硫酸バリウムを含み得る。
【０２４４】
幾つかの実施形態によると、沈降炭酸カルシウムは、炭酸カルシウム及びコア材料を合わせて約１０重量％〜約２５重量％、例えば炭酸カルシウム及びコア材料を合わせて約１０重量％〜約１５重量％、約１５重量％〜約２０重量％、約２０重量％〜約２５重量％、約１２重量％〜約１８重量％又は約１８重量％〜約２３重量％であり得る。
【０２４５】
幾つかの実施形態によると、沈降炭酸カルシウム−コア組成物は約２．６、３、４、４．５、５又は５．５の下限から約２０、１５、１０、９、８又は７の上限及びその組合せを有する範囲の比重を有し得る。
【０２４６】
幾つかの実施形態によると、沈降炭酸カルシウム−コア組成物は掘削用途への使用に好適であり得る。例えば、沈降炭酸カルシウム−コア組成物は掘削流体中の増量剤、例えば掘削泥水への添加剤としての使用に好適であり得る。
【０２４７】
実施例３
例示的な炭酸カルシウムでコーティングされたヘマタイトを、硫酸カルシウムを炭酸アンモニウム溶液と反応させることによって調製した。まず、シグマアルドリッチ社製の６．３０グラムの硫酸カルシウムを２５０ｍＬの水と２５℃で３０分間混合し、スラリーを形成した。次に、２０グラムのヘマタイトをスラリーに添加し、混合して、８４．５重量％対１５．５重量％のヘマタイトとＰＣＣとの特定の比率を維持した。次いで、５．９７グラムの炭酸アンモニウムを２５０ｍＬの水に溶解し、即座にスラリーに添加した。最終混合物を１時間混合し、ＰＣＣをヘマタイト上に沈殿させた。混合後に混合物を濾過し、洗浄して、過剰な硫酸アンモニウムを除去した。ＰＣＣでコーティングされたヘマタイトを含有する得られるケーキを回収した。
【０２４８】
上記の記載のいずれも、特許請求の範囲を任意の特定の構成成分の組成又は構造に限定することを意図するものではない。多くの置換、付加又は修正が本開示の範囲内で企図され、当業者に明らかである。本明細書に記載の実施形態は単に例示として提示され、特許請求の範囲を限定するために用いられないものとする。
【図１】
2018502042.tif 000009
【図２】
2018502042.tif 000010
【図３】
2018502042.tif 000011
【図４】
2018502042.tif 000012
【図５】
2018502042.tif 000013
【図６】
2018502042.tif 000014
【図７】
2018502042.tif 000015
【図８】
2018502042.tif 000016
【図９】
2018502042.tif 000017
【図１０】
2018502042.tif 000018
【図１１】
2018502042.tif 000019
【図１２】
2018502042.tif 000020
【図１３】
2018502042.tif 000021
【図１４】
2018502042.tif 000022
【図１５】
2018502042.tif 000023
【図１６】
2018502042.tif 000024
【図１７】
2018502042.tif 000025
【図１８】
2018502042.tif 000026
【図１９】
2018502042.tif 000027
【図２０】
2018502042.tif 000028
【図２１】
2018502042.tif 000029
【図２２】
2018502042.tif 000030
【図２３】
2018502042.tif 000031
【図２４】
2018502042.tif 000032
【図２５】
2018502042.tif 000033
【図２６】
2018502042.tif 000034
【図２７】
2018502042.tif 000035
【図２８】
2018502042.tif 000036
【図２９】
2018502042.tif 000037
【図３０】
2018502042.tif 000038
【図３１】
2018502042.tif 000039
【図３２】
2018502042.tif 000040
【図３３】
2018502042.tif 000041
【図３４】
2018502042.tif 000042
【図３５】
2018502042.tif 000043
【図３６】
2018502042.tif 000044
【図３７】
2018502042.tif 000045
【図３８】
2018502042.tif 000046
【図３９】
2018502042.tif 000047
【図４０】
2018502042.tif 000048
【図４１】
2018502042.tif 000049
【国際調査報告】
2018502042.tif 000050
2018502042.tif 000051
2018502042.tif 000052